(57)【特許請求の範囲】
【請求項１】
下記式（１）を満たす第一のキャリアと、
下記式（２）を満たす第二のキャリアと、
を含む、静電荷像現像剤用のキャリアセット。
式（１）  １６０ｍＪ≦ｘ≦２００ｍＪ
式（２）  ２１０ｍＪ≦ｙ≦２５０ｍＪ
式（１）中のｘは、前記第一のキャリアと測定用トナーとをトナー濃度８質量％で混合してなる現像剤の、パウダーレオメータによって測定されるトータルエネルギー量である。
式（２）中のｙは、前記第二のキャリアと測定用トナーとをトナー濃度８質量％で混合してなる現像剤の、パウダーレオメータによって測定されるトータルエネルギー量である。
ここで、パウダーレオメータによるトータルエネルギー量の測定は、回転翼の先端スピード１００ｍｍ／ｓｅｃ、回転翼の進入角度−４°、通気流量０ｍｌ／ｍｉｎの条件で行われる。トータルエネルギー量測定のために前記第一のキャリア及び前記第二のキャリアと混合される前記測定用トナーは、体積平均粒径が６．５μｍ、体積平均粒度分布指標が１．２、形状係数ＳＦ１が１２０以上１２５以下であるトナー粒子１００部と、疎水性チタニア１．２部と、疎水性シリカ１．８部とを混合してなるトナーである。
【請求項２】
前記第二のキャリアは、
磁性粉を含む芯材と、
被覆樹脂及びオイルで処理された樹脂粒子を含み、前記芯材を被覆する被覆層と、
を有し、前記オイルで処理された樹脂粒子が前記被覆層の表面に露出している、請求項１に記載のキャリアセット。
【請求項３】
前記樹脂粒子がシリコーン粒子である、請求項２に記載のキャリアセット。
【請求項４】
トナー及び下記式（１）を満たす第一のキャリアを含む静電荷像現像剤と、
補給用トナーと、
補給用キャリアとして下記式（２）を満たす第二のキャリアと、
を含む、静電荷像現像剤セット。
式（１）  １６０ｍＪ≦ｘ≦２００ｍＪ
式（２）  ２１０ｍＪ≦ｙ≦２５０ｍＪ
式（１）中のｘは、前記第一のキャリアと測定用トナーとをトナー濃度８質量％で混合してなる現像剤の、パウダーレオメータによって測定されるトータルエネルギー量である。
式（２）中のｙは、前記第二のキャリアと測定用トナーとをトナー濃度８質量％で混合してなる現像剤の、パウダーレオメータによって測定されるトータルエネルギー量である。
ここで、パウダーレオメータによるトータルエネルギー量の測定は、回転翼の先端スピード１００ｍｍ／ｓｅｃ、回転翼の進入角度−４°、通気流量０ｍｌ／ｍｉｎの条件で行われる。トータルエネルギー量測定のために前記第一のキャリア及び前記第二のキャリアと混合される前記測定用トナーは、体積平均粒径が６．５μｍ、体積平均粒度分布指標が１．２、形状係数ＳＦ１が１２０以上１２５以下であるトナー粒子１００部と、疎水性チタニア１．２部と、疎水性シリカ１．８部とを混合してなるトナーである。
【請求項５】
前記第二のキャリアは、
磁性粉を含む芯材と、
被覆樹脂及びオイルで処理された樹脂粒子を含み、前記芯材を被覆する被覆層と、
を有し、前記オイルで処理された樹脂粒子が前記被覆層の表面に露出している、請求項４に記載の静電荷像現像剤セット。
【請求項６】
前記樹脂粒子がシリコーン粒子である、請求項５に記載の静電荷像現像剤セット。
【請求項７】
トナー及びキャリアを含む静電荷像現像剤を収容し、前記静電荷像現像剤により、像保持体の表面に形成された静電荷像をトナー画像として現像する現像手段と、
補給用トナー及び補給用キャリアを収容し、前記現像手段内の前記静電荷像現像剤に前記補給用トナー及び前記補給用キャリアを補給する補給手段と、
を備え、
請求項４〜請求項６のいずれか１項に記載の静電荷像現像剤セットを用いると共に、
前記現像手段が、前記静電荷像現像剤セットを構成する前記静電荷像現像剤を収容しており、
前記補給手段が、前記静電荷像現像剤セットを構成する前記補給用トナー及び前記第二のキャリアを収容している、
画像形成装置に着脱されるプロセスカートリッジ。
【請求項８】
像保持体と、
前記像保持体の表面を帯電する帯電手段と、
帯電した前記像保持体の表面に静電荷像を形成する静電荷像形成手段と、
トナー及びキャリアを含む静電荷像現像剤を収容し、前記静電荷像現像剤により前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
補給用トナー及び補給用キャリアを収容し、前記現像手段内の前記静電荷像現像剤に前記補給用トナー及び前記補給用キャリアを補給する補給手段と、
を備える画像形成装置であり、
請求項４〜請求項６のいずれか１項に記載の静電荷像現像剤セットを用いると共に、
前記現像手段が、該現像手段の使用開始時において、前記静電荷像現像剤セットを構成する前記静電荷像現像剤を収容しており、
前記補給手段が、前記静電荷像現像剤セットを構成する前記補給用トナー及び前記第二のキャリアを収容している、
画像形成装置。
【請求項９】
下記式（３）を満たす、請求項８に記載の画像形成装置。
式（３）  ０．６≦Ｂ’／Ｂ≦１．４
式（３）中のＢ及びＢ’は、前記現像手段内に収容されている前記静電荷像現像剤の総質量であり、トナー載り量４．２ｇ／ｍ２、面積０．０６ｍ２の画像を３０，０００枚形成する前の前記総質量をＢとし、形成した後の前記総質量をＢ’とする。
【請求項１０】
像保持体の表面を帯電する帯電工程と、
帯電した前記像保持体の表面に静電荷像を形成する静電荷像形成工程と、
トナー及びキャリアを含む静電荷像現像剤を収容する現像手段により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
前記現像手段内の前記静電荷像現像剤に補給用トナー及び補給用キャリアを補給する補給工程と、
を有する画像形成方法であり、
請求項４〜請求項６のいずれか１項に記載の静電荷像現像剤セットを用いると共に、
前記現像手段が、該現像手段の使用開始時において、前記静電荷像現像剤セットを構成する前記静電荷像現像剤を収容しており、
前記補給工程が、前記静電荷像現像剤セットを構成する前記補給用トナー及び前記第二のキャリアを前記現像手段内の前記静電荷像現像剤に補給する、
画像形成方法。
【請求項１１】
下記式（３）を満たす、請求項１０に記載の画像形成方法。
式（３）  ０．６≦Ｂ’／Ｂ≦１．４
式（３）中のＢ及びＢ’は、前記現像手段内に収容されている前記静電荷像現像剤の総質量であり、トナー載り量４．２ｇ／ｍ２、面積０．０６ｍ２の画像を３０，０００枚形成する前の前記総質量をＢとし、形成した後の前記総質量をＢ’とする。
【請求項１２】
磁性粉を含む芯材と、
被覆樹脂及びオイルで処理された樹脂粒子を含み、前記芯材を被覆する被覆層と、
を有し、前記オイルで処理された樹脂粒子が前記被覆層の表面に露出している、静電荷像現像剤用のキャリア。
【請求項１３】
前記樹脂粒子がシリコーン粒子である、請求項１２に記載のキャリア。
【発明の詳細な説明】
【技術分野】
【０００１】
本発明は、静電荷像現像剤用のキャリアセット、静電荷像現像剤セット、プロセスカートリッジ、画像形成装置、画像形成方法、及び静電荷像現像剤用のキャリアに関する。
【背景技術】
【０００２】
例えば、特許文献１には、現像剤をパウダーレオメータにより測定した、回転トルクと垂直荷重のトータルエネルギー量が２００〜６００ｍＪの範囲内にあって、かつ、該現像剤を劣化試験によって劣化させた時の劣化前後のトータルエネルギー量の差が１００ｍＪ以下となる現像剤が開示されている。
また、特許文献２には、パウダーレオメータにより測定した１０回目のエネルギー量と１回目のエネルギー量の比であるＳＩ値が提案され、１０回目のエネルギー量が１回目のエネルギー量の１．０〜１．３倍程度となるトナーが開示されている。
さらに、特許文献３には、パウダーレオメータの測定条件である通気流量の差によるエネルギー量の規定が開示されている。
【先行技術文献】
【特許文献】
【０００３】
【特許文献１】特開２０１１−０６９９５５号公報
【特許文献２】特開２０１１−１６４２１０号公報
【特許文献３】特開２０１４−１７４４７５号公報
【発明の概要】
【発明が解決しようとする課題】
【０００４】
本発明は、式（１）を満たさない場合及び式（２）を満たさない場合に比べて、画像形成を長期に亘って繰り返した場合に起こるオーガーマークの発生を抑制するキャリアセットを提供することを課題とする。
【課題を解決するための手段】
【０００５】
上記課題は、以下の手段により解決される。即ち、
請求項１に係る発明は、
下記式（１）を満たす第一のキャリアと、
下記式（２）を満たす第二のキャリアと、
を含む、静電荷像現像剤用のキャリアセット。
式（１）  １６０ｍＪ≦ｘ≦２００ｍＪ
式（２）  ２１０ｍＪ≦ｙ≦２５０ｍＪ
式（１）中のｘは、前記第一のキャリアと測定用トナーとをトナー濃度８質量％で混合してなる現像剤の、パウダーレオメータによって測定されるトータルエネルギー量である。
式（２）中のｙは、前記第二のキャリアと測定用トナーとをトナー濃度８質量％で混合してなる現像剤の、パウダーレオメータによって測定されるトータルエネルギー量である。
ここで、パウダーレオメータによるトータルエネルギー量の測定は、回転翼の先端スピード１００ｍｍ／ｓｅｃ、回転翼の進入角度−４°、通気流量０ｍｌ／ｍｉｎの条件で行われる。トータルエネルギー量測定のために前記第一のキャリア及び前記第二のキャリアと混合される前記測定用トナーは、体積平均粒径が６．５μｍ、体積平均粒度分布指標が１．２、形状係数ＳＦ１が１２０以上１２５以下であるトナー粒子１００部と、疎水性チタニア１．２部と、疎水性シリカ１．８部とを混合してなるトナーである。
【０００６】
請求項２に係る発明は、
前記第二のキャリアは、
磁性粉を含む芯材と、
被覆樹脂及びオイルで処理された樹脂粒子を含み、前記芯材を被覆する被覆層と、
を有し、前記オイルで処理された樹脂粒子が前記被覆層の表面に露出している、請求項１に記載のキャリアセット。
【０００７】
請求項３に係る発明は、
前記樹脂粒子がシリコーン粒子である、請求項２に記載のキャリアセット。
【０００８】
請求項４に係る発明は、
トナー及び下記式（１）を満たす第一のキャリアを含む静電荷像現像剤と、
補給用トナーと、
補給用キャリアとして下記式（２）を満たす第二のキャリアと、
を含む、静電荷像現像剤セット。
式（１）  １６０ｍＪ≦ｘ≦２００ｍＪ
式（２）  ２１０ｍＪ≦ｙ≦２５０ｍＪ
式（１）中のｘは、前記第一のキャリアと測定用トナーとをトナー濃度８質量％で混合してなる現像剤の、パウダーレオメータによって測定されるトータルエネルギー量である。
式（２）中のｙは、前記第二のキャリアと測定用トナーとをトナー濃度８質量％で混合してなる現像剤の、パウダーレオメータによって測定されるトータルエネルギー量である。
ここで、パウダーレオメータによるトータルエネルギー量の測定は、回転翼の先端スピード１００ｍｍ／ｓｅｃ、回転翼の進入角度−４°、通気流量０ｍｌ／ｍｉｎの条件で行われる。トータルエネルギー量測定のために前記第一のキャリア及び前記第二のキャリアと混合される前記測定用トナーは、体積平均粒径が６．５μｍ、体積平均粒度分布指標が１．２、形状係数ＳＦ１が１２０以上１２５以下であるトナー粒子１００部と、疎水性チタニア１．２部と、疎水性シリカ１．８部とを混合してなるトナーである。
【０００９】
請求項５に係る発明は、
前記第二のキャリアは、
磁性粉を含む芯材と、
被覆樹脂及びオイルで処理された樹脂粒子を含み、前記芯材を被覆する被覆層と、
を有し、前記オイルで処理された樹脂粒子が前記被覆層の表面に露出している、請求項４に記載の静電荷像現像剤セット。
【００１０】
請求項６に係る発明は、
前記樹脂粒子がシリコーン粒子である、請求項５に記載の静電荷像現像剤セット。
【００１１】
請求項７に係る発明は、
トナー及びキャリアを含む静電荷像現像剤を収容し、前記静電荷像現像剤により、像保持体の表面に形成された静電荷像をトナー画像として現像する現像手段と、
補給用トナー及び補給用キャリアを収容し、前記現像手段内の前記静電荷像現像剤に前記補給用トナー及び前記補給用キャリアを補給する補給手段と、
を備え、
請求項４〜請求項６のいずれか１項に記載の静電荷像現像剤セットを用いると共に、
前記現像手段が、前記静電荷像現像剤セットを構成する前記静電荷像現像剤を収容しており、
前記補給手段が、前記静電荷像現像剤セットを構成する前記補給用トナー及び前記第二のキャリアを収容している、
画像形成装置に着脱されるプロセスカートリッジ。
【００１２】
請求項８に係る発明は、
像保持体と、
前記像保持体の表面を帯電する帯電手段と、
帯電した前記像保持体の表面に静電荷像を形成する静電荷像形成手段と、
トナー及びキャリアを含む静電荷像現像剤を収容し、前記静電荷像現像剤により前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
補給用トナー及び補給用キャリアを収容し、前記現像手段内の前記静電荷像現像剤に前記補給用トナー及び前記補給用キャリアを補給する補給手段と、
を備える画像形成装置であり、
請求項４〜請求項６のいずれか１項に記載の静電荷像現像剤セットを用いると共に、
前記現像手段が、該現像手段の使用開始時において、前記静電荷像現像剤セットを構成する前記静電荷像現像剤を収容しており、
前記補給手段が、前記静電荷像現像剤セットを構成する前記補給用トナー及び前記第二のキャリアを収容している、
画像形成装置。
【００１３】
請求項９に係る発明は、
下記式（３）を満たす、請求項８に記載の画像形成装置。
式（３）  ０．６≦Ｂ’／Ｂ≦１．４
式（３）中のＢ及びＢ’は、前記現像手段内に収容されている前記静電荷像現像剤の総質量であり、トナー載り量４．２ｇ／ｍ２、面積０．０６ｍ２の画像を３０，０００枚形成する前の前記総質量をＢとし、形成した後の前記総質量をＢ’とする。
【００１４】
請求項１０に係る発明は、
像保持体の表面を帯電する帯電工程と、
帯電した前記像保持体の表面に静電荷像を形成する静電荷像形成工程と、
トナー及びキャリアを含む静電荷像現像剤を収容する現像手段により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
前記現像手段内の前記静電荷像現像剤に補給用トナー及び補給用キャリアを補給する補給工程と、
を有する画像形成方法であり、
請求項４〜請求項６のいずれか１項に記載の静電荷像現像剤セットを用いると共に、
前記現像手段が、該現像手段の使用開始時において、前記静電荷像現像剤セットを構成する前記静電荷像現像剤を収容しており、
前記補給工程が、前記静電荷像現像剤セットを構成する前記補給用トナー及び前記第二のキャリアを前記現像手段内の前記静電荷像現像剤に補給する、
画像形成方法。
【００１５】
請求項１１に係る発明は、
下記式（３）を満たす、請求項１０に記載の画像形成方法。
式（３）  ０．６≦Ｂ’／Ｂ≦１．４
式（３）中のＢ及びＢ’は、前記現像手段内に収容されている前記静電荷像現像剤の総質量であり、トナー載り量４．２ｇ／ｍ２、面積０．０６ｍ２の画像を３０，０００枚形成する前の前記総質量をＢとし、形成した後の前記総質量をＢ’とする。
【００１６】
請求項１２に係る発明は、
磁性粉を含む芯材と、
被覆樹脂及びオイルで処理された樹脂粒子を含み、前記芯材を被覆する被覆層と、
を有し、前記オイルで処理された樹脂粒子が前記被覆層の表面に露出している、静電荷像現像剤用のキャリア。
【００１７】
請求項１３に係る発明は、
前記樹脂粒子がシリコーン粒子である、請求項１２に記載のキャリア。
【発明の効果】
【００１８】
請求項１、２、３に係る発明によれば、前記式（１）を満たさない場合及び前記式（２）を満たさない場合に比べて、画像形成を長期に亘って繰り返した場合に起こるオーガーマークの発生を抑制するキャリアセットが提供される。
【００１９】
請求項４、５、６に係る発明によれば、前記式（１）を満たさない場合及び前記式（２）を満たさない場合に比べて、画像形成を長期に亘って繰り返した場合に起こるオーガーマークの発生を抑制する静電荷像現像剤セットが提供される。
【００２０】
請求項７、８、１０に係る発明によれば、前記式（１）を満たさない場合及び前記式（２）を満たさない場合に比べて、画像形成を長期に亘って繰り返した場合に起こるオーガーマークの発生を抑制するプロセスカートリッジ、画像形成装置、及び画像形成方法が提供される。
請求項９、１１に係る発明によれば、前記式（３）を満たさない場合に比べて、画像形成を長期に亘って繰り返した場合に起こるオーガーマークの発生を抑制する画像形成装置、及び画像形成方法が提供される。
【００２１】
請求項１２、１３に係る発明によれば、補給用キャリアとして用いた場合に、画像形成を長期に亘って繰り返した場合に起こるオーガーマークの発生を抑制するキャリアが提供される。
【図面の簡単な説明】
【００２２】
【図１】本実施形態に係る画像形成装置の一例を示す概略構成図である。
【図２】パウダーレオメータでのトータルエネルギー量の測定方法を説明するための図である。
【図３】パウダーレオメータで得られた、垂直荷重とエネルギー勾配との関係を示す図である。
【図４】パウダーレオメータで用いる回転翼の形状を説明するための模式図である。
【発明を実施するための形態】
【００２３】
以下に、本発明の実施の形態について説明する。これらの説明及び実施例は本発明を例示するものであり、本発明の範囲を制限するものではない。
【００２４】
本明細書において、（メタ）アクリルは、アクリル又はメタクリルを意味し、（メタ）アクリル酸は、アクリル酸又はメタクリル酸を意味し、（メタ）アクリロは、アクリロ又はメタクリロを意味する。
【００２５】
＜キャリアセット＞
本実施形態に係る静電荷像現像剤用のキャリアセット（単に「キャリアセット」ともいう。）は、下記式（１）を満たす第一のキャリアと、下記式（２）を満たす第二のキャリアと、を含む。
【００２６】
式（１）  １６０ｍＪ≦ｘ≦２００ｍＪ
式（２）  ２１０ｍＪ≦ｙ≦２５０ｍＪ
【００２７】
式（１）中のｘは、前記第一のキャリアと測定用トナーとをトナー濃度８質量％で混合してなる現像剤の、パウダーレオメータによって測定されるトータルエネルギー量である。
式（２）中のｙは、前記第二のキャリアと測定用トナーとをトナー濃度８質量％で混合してなる現像剤の、パウダーレオメータによって測定されるトータルエネルギー量である。
【００２８】
本実施形態において、パウダーレオメータによるトータルエネルギー量の測定は、回転翼の先端スピード１００ｍｍ／ｓｅｃ、回転翼の進入角度−４°、通気流量０ｍｌ／ｍｉｎの条件で行われる。
トータルエネルギー量測定のために前記第一のキャリア及び前記第二のキャリアと混合される測定用トナーは、体積平均粒径が６．５μｍ、体積平均粒度分布指標が１．２、形状係数ＳＦ１が１２０以上１２５以下であるトナー粒子１００部と、疎水性チタニア１．２部と、疎水性シリカ１．８部とを混合してなるトナーである。
【００２９】
パウダーレオメータによって測定された現像剤のトータルエネルギー量は、現像剤の流動性を示す。トータルエネルギー量が高いほど、現像剤の流動性は低く、トータルエネルギー量が低いほど、現像剤の流動性は高い。
本実施形態におけるトータルエネルギー量の測定方法およびトータルエネルギー量測定のために用いるトナーについては、後で詳細に説明する。
【００３０】
本実施形態に係るキャリアセットによれば、画像形成を長期に亘って繰り返した場合に起こるオーガーマーク（現像装置内での現像剤の攪拌不良によって画像上に発生する縞状の濃度ムラ）の発生を抑制する。その作用機構は、必ずしも明らかではないが、以下のように推測される。
【００３１】
従来、トナーをキャリアとの混合攪拌によって帯電させる二成分現像剤が知られている。二成分現像剤を用いる現像装置は、攪拌手段を備えた現像剤収容室を有しており、現像剤収容室の内部で二成分現像剤を攪拌してトナーを帯電させ、帯電したトナーを静電荷像の現像に使用する。現像剤収容室中の二成分現像剤は、画像形成の繰返しに伴ってトナーが消費されるので、例えば、形成する画像密度に見合った量のトナーを現像剤収容室に補給する補給手段によって、トナー濃度が定められた範囲に収まるように制御されている。
また、現像装置に適用される現像方式として、現像剤収容室にトナー及びキャリアを補給する一方で、劣化したキャリアを多く含む現像剤（以下「劣化現像剤」ということがある。）を排出する、所謂トリクル現像方式が知られている。
【００３２】
ところで、現像装置の現像剤収容室に収容されている現像剤量が増減すると、画像上にオーガーマークと呼ばれる画像欠陥が発生してしまう。トリクル現像方式を採用した現像装置において、例えば、以下のような事象が発生することがある。
現像装置は一般的に、小型であるほど現像剤の搬送力や攪拌力が小さいので、現像装置を小型化する際は、流動性の比較的高い現像剤が適用される。しかし、現像剤収容室に収容されている現像剤の流動性が高いと、劣化現像剤の排出が促進されてしまい、現像剤収容室の現像剤量が減少方向へ傾くことがある。特に、繰り返して形成する画像が低密度であるほど、トナー補給量はより少なく制御されるので、トナー及びキャリアの補給量と劣化現像剤の排出量との差が拡大し、現像剤収容室の現像剤量が減少する方向へ傾きやすい。
逆に、現像装置の搬送力や攪拌力に見合わない流動性の低い現像剤が適用された場合には、劣化現像剤の排出が抑制されてしまい、現像剤収容室の現像剤量が増加方向へ傾くことがある。特に、繰り返して形成する画像が高密度であるほど、トナー補給量はより多く制御されるので、逆方向の差が拡大し、現像剤収容室の現像剤量が増加する方向へ傾きやすい。
いずれにしても、画像形成を繰り返すと、現像剤収容室に収容されている現像剤量の増減が許容範囲を超え、その結果、画像上にオーガーマークが発生してしまう。
【００３３】
これに対して、本実施形態は、前記式（１）を満足する第一のキャリアと、前記式（２）を満足する第二のキャリアと、を組合せたキャリアセットを提供し、このキャリアセットによって、画像上にオーガーマークが発生することを抑制する。
前記式（１）を満足する第一のキャリアは、現像装置の現像剤収容室に使用初期に収容されることを意図したキャリアであり、第二のキャリアよりも流動性の高い二成分現像剤を構成することを意図したキャリアである。そして、前記式（２）を満足する第二のキャリアは、現像装置の現像剤収容室に補給される補給用として使用されることを意図したキャリアである。
本実施形態のキャリアセットは、画像形成を繰り返すにしたがって、現像装置の現像剤収容室に収容されている二成分現像剤を構成するキャリアを、第一のキャリアから第二のキャリアへと置き換え、二成分現像剤の流動性を低くしていく（ただし、現像剤の搬送性を損なわない程度に低くする）ことによって、トナー及びキャリアの補給量と劣化現像剤の排出量との差が蓄積することを抑制し、画像形成を長期に亘って繰り返した場合に起こるオーガーマークの発生を抑制する。
【００３４】
本実施形態における第一のキャリアは、前記式（１）：１６０ｍＪ≦ｘ≦２００ｍＪを満足するキャリアである。
ｘが１６０ｍＪ未満であるキャリアで構成された現像剤は、流動性が高すぎ、この現像剤中のキャリアを第二のキャリアで置き換えても、画像形成を繰り返すと現像剤収容室の現像剤量が減少する方向へ傾いてしまい、その結果、オーガーマークが発生する。この観点で、ｘは１６０ｍＪ以上であり、１６５ｍＪ以上がより好ましく、１７０ｍＪ以上が更に好ましい。
ｘが２００ｍＪ超であるキャリアで構成された現像剤は、流動性が低すぎ、この現像剤中のキャリアを第二のキャリアで置き換えると更に流動性が低くなり、画像形成を繰り返すと現像剤収容室の現像剤量が増加する方向へ傾いてしまい、その結果、オーガーマークが発生する。この観点で、ｘは２００ｍＪ以下であり、１９５ｍＪ以下がより好ましく、１９０ｍＪ以下が更に好ましい。
【００３５】
本実施形態における第二のキャリアは、前記式（２）：２１０ｍＪ≦ｙ≦２５０ｍＪを満足するキャリアである。
ｙが２１０ｍＪ未満であるキャリアによって現像剤中の第一のキャリアを置き換えても、現像剤の流動性を十分に低下させ得ず、画像形成を繰り返すと現像剤収容室の現像剤量が減少する方向へ傾いてしまい、その結果、オーガーマークが発生する。この観点で、ｙは２１０ｍＪ以上であり、２１５ｍＪ以上がより好ましく、２２０ｍＪ以上が更に好ましい。
ｙが２５０ｍＪ超であるキャリアによって現像剤中の第一のキャリアを置き換えると、現像剤の流動性が低下し過ぎてしまい、画像形成を繰り返すと現像剤収容室の現像剤量が増加する方向へ傾いてしまい、その結果、オーガーマークが発生する。この観点で、ｙは２５０ｍＪ以下であり、２４５ｍＪ以下がより好ましく、２４０ｍＪ以下が更に好ましい。
【００３６】
現像剤収容室に収容されている現像剤の総量の増減は、トナー載り量４．２ｇ／ｍ２、面積０．０６ｍ２の画像を３０，０００枚形成する前後の質量比（後／前）が０．６以上１．４以下であることが好ましく、０．７以上１．３以下であることがより好ましく、０．８以上１．２以下であることが更に好ましい。
【００３７】
以下、トータルエネルギー量の測定方法およびトータルエネルギー量測定のために用いるトナーについて説明する。
【００３８】
−パウダーレオメータによるトータルエネルギー量の測定方法−
パウダーレオメータは、充填した粒子中を回転翼が螺旋状に回転することによって得られる回転トルクと垂直荷重とを同時に測定して、流動性を直接的に求める流動性測定装置である。回転トルクと垂直荷重の両方を測定することで、粉体自体の特性や外部環境の影響を含めた流動性について検出する。また、粒子の充填の状態を定められた範囲とした上で測定を行うため、再現性の良好なデータを得られる。
【００３９】
パウダーレオメータとしてｆｒｅｅｍａｎ  ｔｅｃｈｎｏｌｏｇｙ社製のＦＴ４を用いて測定する。なお、測定前に温湿度の影響をなくすため、現像剤は、温度２５℃／湿度２５％ＲＨの環境下に８時間以上放置したものを用いる。
【００４０】
まず、現像剤を内径２５ｍｍのスプリット容器（高さ６１ｍｍの２５ｍＬ容器の上に高さ２２ｍｍの円筒を載せ、上下に分離できるようにしたもの）に、高さ６１ｍｍを越える量の現像剤を充填する。
【００４１】
現像剤を充填した後、充填された現像剤を攪拌することによりサンプルの均質化を行う操作を実施する。この操作を以下、コンディショニングと呼ぶ。
【００４２】
コンディショニングでは、充填した状態で現像剤にストレスを与えないようトナーからの抵抗を受けない回転方向で回転翼を攪拌して、空気や部分的ストレスを除去し、サンプルを均質な状態にする。具体的なコンディショニング条件は、容器内を底面からの高さ７０ｍｍから２ｍｍまで、４°の進入角で、４０ｍｍ／ｓｅｃの回転翼の先端スピードで攪拌を行う。
【００４３】
このとき、プロペラ型の回転翼が、回転と同時に下方向にも運動するので先端はらせんを描くことになり、このときのプロペラ先端が描くらせん経路の角度を進入角度と呼ぶ。
【００４４】
コンディショニング操作を４回繰り返した後、スプリット容器の容器上端部を動かし、高さ６１ｍｍの位置において、ベッセル内部の現像剤をすり切って、２５ｍＬ容器を満たすトナーを得る。コンディショニング操作を実施するのは、トータルエネルギー量を安定して求めるためには、定められた範囲の体積の粉体を得ることが重要だからである。
【００４５】
更にコンディショニング操作を１回行った後に、容器内を底面からの高さ５５ｍｍから２ｍｍまで、進入角度−４°で移動しながら回転翼の先端スピード１００ｍｍ／ｓｅｃで回転するときの、回転トルクと垂直荷重を測定する。このときのプロペラの回転方向は、コンディショニングと逆方向（上から見て右回り）である。
【００４６】
底面からの高さＨに対する回転トルク又は垂直荷重の関係を図２（Ａ）、図２（Ｂ）に示す。回転トルクと垂直荷重から、高さＨに対してのエネルギー勾配（ｍＪ／ｍｍ）を求めたものが、図３である。図３のエネルギー勾配を積分して得られた面積（図３の斜線部分）が、トータルエネルギー量（ｍＪ）となる。底面からの高さ２ｍｍから５５ｍｍの区間を積分してトータルエネルギー量を求める。
また、誤差による影響を少なくするため、このコンディショニングとエネルギー測定操作のサイクルを５回行って得られた平均値を、トータルエネルギー量（ｍＪ）とする。
【００４７】
回転翼は、ｆｒｅｅｍａｎ  ｔｅｃｈｎｏｌｏｇｙ社製の図４に示す２枚翼プロペラ型のφ２３．５ｍｍ径である。
【００４８】
そして、上記回転翼の回転トルクと垂直荷重を測定する際、本実施形態では、容器底部からの通気流量を０ｍｌ／ｍｉｎにして測定する。なお、ｆｒｅｅｍａｎ  ｔｅｃｈｎｏｌｏｇｙ社製のＦＴ４では、通気流量の流入状態は制御されている。
【００４９】
−トータルエネルギー量測定のために用いるトナー−
本実施形態においては、キャリア（第一のキャリア及び第二のキャリア）とトナーとを混合してなる現像剤のトータルエネルギー量を測定する。トータルエネルギー量測定のために用いるトナーは、トナー粒子と、外添剤として疎水性チタニア及び疎水性シリカとを、質量比１００：３で混合してなるトナーである。疎水性チタニアと疎水性シリカの質量比は１．２：１．８である。トナー粒子、疎水性チタニア、及び疎水性シリカは、それぞれ下記の物性を有するものを用いる。
【００５０】
−トナー粒子−
・体積平均粒径：６．５μｍ
・体積平均粒度分布指標：１．２
・形状係数ＳＦ１：１２０以上１２５以下
−疎水性チタニア−
・体積平均粒径：０．０２μｍ（例えば、富士チタン工業社製のＪＭＴ２０００）
−疎水性シリカ−
・体積平均粒径：０．０４μｍ（例えば、日本アエロジル社製のＲＹ５０）
【００５１】
トナー粒子及び外添剤の体積平均粒径、体積平均粒度分布指標、形状係数ＳＦ１は、後述の体積平均粒径（Ｄ５０ｖ）、体積平均粒度分布指標（ＧＳＤｖ）、形状係数ＳＦ１とそれぞれと同義であり、測定方法も同じである。
【００５２】
トータルエネルギー量測定用トナーを構成するトナー粒子は、画像形成装置で実際に使用される公知のトナーを構成するトナー粒子を適用してよく、後述する材料および製造方法によって製造されるトナー粒子を適用してよい。該トナー粒子の結着樹脂としては、スチレンアクリル樹脂及びポリエステル樹脂から選ばれる少なくとも１種が好ましい。該トナー粒子は、着色剤及び離型剤を含むことが好ましい。
【００５３】
トナー粒子に対する外添剤（疎水性チタニア及び疎水性シリカ）の外添は、ヘンシェルミキサーを用い、周速３３ｍ／ｓで３分間混合することで行う。
【００５４】
トータルエネルギー量測定用トナーとキャリアとの混合は、トナー８質量部とキャリア９２質量部とを、Ｖブレンダーを用い、毎分２０回転で２０分混合することで行う。
【００５５】
以下、第一のキャリア及び第二のキャリアについて、材料、製造方法、物性などを詳細に説明する。
【００５６】
［第二のキャリア］
第二のキャリアを先に説明する。
第二のキャリアとしては、前記式（２）を満足するキャリアであれば特に制限されず、二成分現像剤用のキャリアとして公知のキャリアを適用してよい。
【００５７】
第二のキャリアとしては、前記式（２）を満足させる観点で、下記（ａ）の磁性キャリアが好ましい。
（ａ）磁性粉を含む芯材と、被覆樹脂及びオイルで処理された樹脂粒子を含み、前記芯材を被覆する被覆層と、を有する磁性キャリア。
さらに、前記（ａ）の磁性キャリアにおいては、前記オイルで処理された樹脂粒子が前記被覆層の表面に露出していることが好ましい。この場合、全粒子の少なくとも一部が露出していればよく、個々の粒子はその一部が露出していればよい。
以下、前記（ａ）の磁性キャリアを説明する。
【００５８】
−磁性粉を含む芯材−
磁性粉を含む芯材（以下、単に「芯材」ともいう。）としては、粒状の磁性粉（磁性粒子）からなる芯材；磁性粉が樹脂中に分散されてなる芯材；多孔質の磁性粉に樹脂を含浸させてなる芯材；等が挙げられる。
【００５９】
磁性粉としては、例えば、鉄、ニッケル、コバルト等の磁性金属；フェライト、マグネタイト等の磁性酸化物；などが挙げられる。
【００６０】
芯材を構成する樹脂としては、例えば、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸共重合体、オルガノシロキサン結合を含んで構成されるストレートシリコーン又はその変性品、フッ素樹脂、ポリエステル、ポリカーボネート、フェノール樹脂、エポキシ樹脂等が挙げられる。これらの樹脂は、１種を単独で用いてもよいし、２種以上を併用してもよい。
【００６１】
芯材を構成する樹脂には、導電性粒子等の添加剤を含ませてもよい。導電性粒子としては、金、銀、銅等の金属、カーボンブラック、酸化チタン、酸化亜鉛、酸化スズ、硫酸バリウム、ホウ酸アルミニウム、チタン酸カリウム等の粒子が挙げられる。
【００６２】
芯材としては、粒状の磁性粉（磁性粒子）が好ましい。この場合、芯材となる磁性粒子の体積平均粒径は、例えば２０μｍ以上５０μｍ以下が好ましい。芯材となる磁性粒子としては、フェライト、マグネタイト等が好ましい。
【００６３】
芯材の体積平均粒径は、例えば２０μｍ以上５０μｍ以下が好ましい。
【００６４】
−被覆層−
被覆層を構成する被覆樹脂としては、例えば、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸共重合体、オルガノシロキサン結合を含んで構成されるストレートシリコーン又はその変性品、フッ素樹脂、ポリエステル、ポリカーボネート、フェノール樹脂、エポキシ樹脂等が挙げられる。これらの樹脂は、１種を単独で用いてもよいし、２種以上を併用してもよい。被覆樹脂としては、シクロヘキシルメタクリレートの単独重合体又は共重合体が好ましい。
【００６５】
−オイルで処理された樹脂粒子−
被覆層には、オイルで処理された樹脂粒子（以下「オイル処理樹脂粒子」ということがある。）が含まれる。
【００６６】
オイル処理樹脂粒子を構成する樹脂粒子としては、例えば、シリコーン、ポリスチレン、ポリメチルメタクリレート、ポリエチルメタクリレート、メチルメタクリレート−スチレン共重合体、スチレン−ブタジエンゴム等のレジン若しくはエラストマーからなる粒子が挙げられる。
【００６７】
樹脂粒子のオイル処理に用いるオイルとしては、ジメチルシリコーンオイル、メチルフェニルシリコーンオイル、アミノ基含有シリコーンオイル、フッ素変性シリコーンオイル、エポキシ変性シリコーンオイル、メルカプト変性シリコーンオイル等が挙げられる。
【００６８】
樹脂粒子のオイル処理は、例えば、アルコールに溶解したオイル中に樹脂粒子を分散させた後、エバポレーターを用いてアルコールを留去し乾燥させる方法によって実施できる。処理に使用するオイル量は、樹脂粒子１００質量部に対して５質量部乃至４０質量部であり、好ましくは１０質量部乃至３０質量部である。
【００６９】
オイル処理樹脂粒子としては、オイルで処理されたシリコーン粒子が好ましい。
シリコーン粒子は、ポリシロキサンの粒子である。シリコーンの分子構造は、直鎖状であっても分岐状であってもよく、これらの混合状態であってもよい。ケイ素原子に結合している有機基としては、メチル基、エチル基、プロピル基等のアルキル基；フェニル基、トリル基等のアリール基；クロロメチル基等のハロゲン化アルキル基；などが挙げられる。
【００７０】
シリコーン粒子は、シリコーンレジン粒子でもシリコーンゴム粒子でもよく、具体的には、粒子状である、ジメチルポリシロキサンの架橋体、ポリシルセスキオキサン及びその誘導体等が挙げられる。シリコーン粒子の市販品としては、信越化学製のＸ−２４、Ｘ−２２等が挙げられる。
【００７１】
オイル処理樹脂粒子の体積平均粒径は、例えば０．１μｍ以上１０μｍ以下が好ましい。
【００７２】
オイル処理樹脂粒子の含有量は、前記式（２）を満足させる観点で、キャリア全体の０．０５質量％以上０．２質量％以下であることが好ましく、０．０７５質量％以上０．１７５質量％以下であることがより好ましく、０．１質量％以上０．１５質量％以下であることが更に好ましい。
【００７３】
オイル処理樹脂粒子は、前記式（２）を満足させる観点で、全粒子の少なくとも一部が被覆層の表面に露出していることが好ましい。そして、オイル処理樹脂粒子によるキャリア表面の被覆率（％）が、前記式（２）を満足させる観点で、０．１％以上１０％以下であることが好ましく、０．２５％以上５％以下であることがより好ましく、０．５％以上１％以下であることが更に好ましい。
【００７４】
オイル処理樹脂粒子が被覆層の表面に露出していること、及び、オイル処理樹脂粒子によるキャリア表面の被覆率は、ＸＰＳ（Ｘ線光電子分光法）により確認し得る。
【００７５】
被覆層は、オイル処理されていない樹脂粒子を含んでいてもよい。該樹脂粒子としては、シリコーン、ポリスチレン、ポリメチルメタクリレート、メラミン樹脂等の粒子が挙げられる。該樹脂粒子の体積平均粒径は、例えば０．１μｍ以上１０μｍ以下が好ましい。
【００７６】
被覆層がオイル処理されていない樹脂粒子を含む場合、当該樹脂粒子の含有量は、キャリア全体の０．０５質量％以上０．２質量％以下であることが好ましく、０．０７５質量％以上０．１７５質量％以下であることがより好ましく、０．１質量％以上０．１５質量％以下であることが更に好ましい。
【００７７】
被覆層は、導電性粒子等の添加剤を含んでいてもよい。導電性粒子としては、金、銀、銅等の金属、カーボンブラック、酸化チタン、酸化亜鉛、酸化スズ、硫酸バリウム、ホウ酸アルミニウム、チタン酸カリウム等の粒子が挙げられる。
【００７８】
芯材の表面に被覆層を形成する方法としては、被覆樹脂および各種添加剤を溶媒に溶解した被覆層形成用溶液を用いる方法が挙げられる。
具体的には、芯材を被覆層形成用溶液中に浸漬する浸漬法；被覆層形成用溶液を芯材表面に噴霧するスプレー法；芯材を流動エアーにより浮遊させた状態で被覆層形成用溶液を噴霧する流動床法；ニーダーコーター中で芯材と被覆層形成用溶液とを混合し、溶剤を除去するニーダーコーター法；等が挙げられる。
被覆層形成用溶液を構成する溶媒としては、特に限定されるものではなく、使用する被覆樹脂の種類や、塗布適性等を勘案して選択すればよい。
【００７９】
被覆層にオイル処理樹脂粒子を含有させる方法としては、オイル処理樹脂粒子を添加した被覆層形成用溶液を用いて、芯材の表面に被覆層を形成する方法が挙げられる。ほかに、芯材の表面に被覆樹脂からなる被覆層を有するキャリアを作製した後、このキャリアとオイル処理樹脂粒子とを混合し攪拌することによって、被覆層にオイル処理樹脂粒子を付着させるようにして含有させる方法が挙げられる。
【００８０】
被覆層の平均厚は、例えば０．１μｍ以上１μｍ以下が好ましい。
【００８１】
被覆層による芯材表面の被覆率は、８０％以上が好ましく、９０％以上がより好ましく、１００％であってもよい。被覆層による芯材表面の被覆率は、ＸＰＳ（Ｘ線光電子分光法）により求められる。
【００８２】
第二のキャリアとしては、前記式（２）を満足させる観点で、下記（ｄ）の磁性キャリアも好ましい。
（ｄ）前記（ａ）又は後述する（ｂ）又は（ｃ）の磁性キャリアの表面をオイルで処理した磁性キャリア。
上記（ｄ）を得るために磁性キャリアのオイル処理に用いるオイルとしては、ジメチルシリコーンオイル、メチルフェニルシリコーンオイル、アミノ基含有シリコーンオイル、フッ素変性シリコーンオイル、エポキシ変性シリコーンオイル、メルカプト変性シリコーンオイル等が挙げられる。磁性キャリアのオイル処理は、例えば、アルコールに溶解したオイル中に磁性キャリアを分散させた後、エバポレーターを用いてアルコールを留去し乾燥させる方法によって実施できる。処理に使用するオイル量は、磁性キャリア１００質量部に対して０．１質量部乃至１０質量部であり、好ましくは０．５質量部乃至５質量部である。
【００８３】
第二のキャリアの体積平均粒径は、例えば２０μｍ以上５０μｍ以下が好ましい。
【００８４】
［第一のキャリア］
次に、第一のキャリアを説明する。
第一のキャリアとしては、前記式（１）を満足するキャリアであれば特に制限されず、二成分現像剤用のキャリアとして公知のキャリアを適用してよい。
【００８５】
第一のキャリアとしては、前記式（１）を満足させる観点で、下記（ｂ）及び（ｃ）の磁性キャリアが好ましい。
【００８６】
（ｂ）磁性粉を含む芯材と、被覆樹脂を含み、前記芯材を被覆する被覆層と、を有する磁性キャリア。
前記（ｂ）の磁性キャリアにおいては、前記被覆層は樹脂粒子（オイル処理された樹脂粒子及びオイル処理されていない樹脂粒子）を含まない。
【００８７】
（ｃ）磁性粉を含む芯材と、被覆樹脂及び樹脂粒子を含み、前記芯材を被覆する被覆層と、を有する磁性キャリア。上記樹脂粒子は、オイル処理されていない樹脂粒子である。
前記（ｃ）の磁性キャリアにおいては、前記樹脂粒子が前記被覆層の表面に露出していてよい。前記（ｃ）の磁性キャリアにおいては、前記被覆層はオイル処理された樹脂粒子を含まない。
【００８８】
以下、前記（ｂ）及び（ｃ）の磁性キャリアを説明する。
【００８９】
前記（ｂ）及び（ｃ）における磁性粉を含む芯材及び被覆樹脂は、第二のキャリアにおける磁性粉を含む芯材及び被覆樹脂と同様の構成であり、好ましい態様も同様である。
【００９０】
前記（ｃ）における樹脂粒子は、オイル処理されていない樹脂粒子であり、例えば、シリコーン、ポリスチレン、ポリメチルメタクリレート、メラミン樹脂等の粒子が挙げられる。オイル処理されていない樹脂粒子の体積平均粒径は、例えば０．１μｍ以上１０μｍが好ましい。
【００９１】
被覆層がオイル処理されていない樹脂粒子を含む場合、当該樹脂粒子の含有量は、キャリア全体の０．０５質量％以上０．２質量％以下であることが好ましく、０．０７５質量％以上０．１７５質量％以下であることがより好ましく、０．１質量％以上０．１５質量％以下であることが更に好ましい。
【００９２】
被覆層は、導電性粒子等の添加剤を含んでいてもよい。導電性粒子としては、金、銀、銅等の金属、カーボンブラック、酸化チタン、酸化亜鉛、酸化スズ、硫酸バリウム、ホウ酸アルミニウム、チタン酸カリウム等の粒子が挙げられる。
【００９３】
芯材の表面に被覆層を形成する方法としては、被覆樹脂、樹脂粒子、及び必要に応じて各種添加剤を溶媒に溶解した被覆層形成用溶液を用いる方法が挙げられる。
具体的には、芯材を被覆層形成用溶液中に浸漬する浸漬法；被覆層形成用溶液を芯材表面に噴霧するスプレー法；芯材を流動エアーにより浮遊させた状態で被覆層形成用溶液を噴霧する流動床法；ニーダーコーター中で芯材と被覆層形成用溶液とを混合し、溶剤を除去するニーダーコーター法；等が挙げられる。
被覆層形成用溶液を構成する溶媒としては、特に限定されるものではなく、使用する被覆樹脂の種類や、塗布適性等を勘案して選択すればよい。
【００９４】
被覆層の平均厚は、例えば０．１μｍ以上１μｍ以下が好ましい。
【００９５】
被覆層による芯材表面の被覆率は、８０％以上が好ましく、９０％以上がより好ましく、１００％であってもよい。
【００９６】
第一のキャリアの体積平均粒径は、例えば２０μｍ以上５０μｍ以下が好ましい。
【００９７】
＜静電荷像現像剤セット＞
本実施形態に係る静電荷像現像剤セット（「現像剤セット」とも称する。）は、トナー及び前記式（１）を満たす第一のキャリアを含む現像剤と、補給用トナーと、補給用キャリアとして前記式（２）を満たす第二のキャリアと、を含む。補給用トナーは、第一のキャリアと共に現像剤を構成するトナーと同じ構成でもよく異なる構成でもよいが、同じ構成のトナーが好ましい。
【００９８】
本実施形態に係る現像剤セットを構成する静電荷像現像剤において、トナーと第一のキャリアとの混合比（質量比）は、例えば３：１００乃至１２：１００であり、５：１００乃至９：１００であることが好ましい。
【００９９】
以下、本実施形態に係る現像剤セットを構成するトナーについて、材料、製造方法、物性などを詳細に説明する。
【０１００】
［トナー］
トナーは、トナー粒子を含み、さらに外添剤を含んでもよい。即ち、本実施形態は、トナー粒子をトナーとして用いてもよく、トナー粒子に外添剤を外添してトナーとして用いてもよい。
【０１０１】
（トナー粒子）
トナー粒子は、例えば、結着樹脂と、必要に応じて、着色剤と、離型剤と、その他添加剤と、を含んで構成される。
【０１０２】
−結着樹脂−
結着樹脂としては、例えば、スチレン類（例えばスチレン、パラクロロスチレン、α−メチルスチレン等）、（メタ）アクリル酸エステル類（例えばアクリル酸メチル、アクリル酸エチル、アクリル酸ｎ−プロピル、アクリル酸ｎ−ブチル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等）、エチレン性不飽和ニトリル類（例えばアクリロニトリル、メタクリロニトリル等）、ビニルエーテル類（例えばビニルメチルエーテル、ビニルイソブチルエーテル等）、ビニルケトン類（ビニルメチルケトン、ビニルエチルケトン、ビニルイソプロペニルケトン等）、オレフィン類（例えばエチレン、プロピレン、ブタジエン等）等の単量体の単独重合体、又はこれら単量体を２種以上組み合せた共重合体からなるビニル系樹脂が挙げられる。
結着樹脂としては、例えば、エポキシ樹脂、ポリエステル樹脂、ポリウレタン樹脂、ポリアミド樹脂、セルロース樹脂、ポリエーテル樹脂、変性ロジン等の非ビニル系樹脂、これらと前記ビニル系樹脂との混合物、又は、これらの共存下でビニル系単量体を重合して得られるグラフト重合体等も挙げられる。
これらの結着樹脂は、１種を単独で用いてもよいし、２種以上を併用してもよい。
【０１０３】
結着樹脂としては、ポリエステル樹脂が好適である。ポリエステル樹脂としては、例えば、多価カルボン酸と多価アルコールとの縮重合体が挙げられる。
【０１０４】
多価カルボン酸としては、例えば、脂肪族ジカルボン酸（例えばシュウ酸、マロン酸、マレイン酸、フマル酸、シトラコン酸、イタコン酸、グルタコン酸、コハク酸、アルケニルコハク酸、アジピン酸、セバシン酸等）、脂環式ジカルボン酸（例えばシクロヘキサンジカルボン酸等）、芳香族ジカルボン酸（例えばテレフタル酸、イソフタル酸、フタル酸、ナフタレンジカルボン酸等）、これらの無水物、又はこれらの低級（例えば炭素数１以上５以下）アルキルエステルが挙げられる。これらの中でも、多価カルボン酸としては、例えば、芳香族ジカルボン酸が好ましい。
多価カルボン酸は、ジカルボン酸と共に、架橋構造又は分岐構造をとる３価以上のカルボン酸を併用してもよい。３価以上のカルボン酸としては、例えば、トリメリット酸、ピロメリット酸、これらの無水物、又はこれらの低級（例えば炭素数１以上５以下）アルキルエステル等が挙げられる。
多価カルボン酸は、１種を単独で用いてもよいし、２種以上を併用してもよい。
【０１０５】
多価アルコールとしては、例えば、脂肪族ジオール（例えばエチレングリコール、ジエチレングリコール、トリエチレングリコール、プロピレングリコール、ブタンジオール、ヘキサンジオール、ネオペンチルグリコール等）、脂環式ジオール（例えばシクロヘキサンジオール、シクロヘキサンジメタノール、水添ビスフェノールＡ等）、芳香族ジオール（例えばビスフェノールＡのエチレンオキサイド付加物、ビスフェノールＡのプロピレンオキサイド付加物等）が挙げられる。これらの中でも、多価アルコールとしては、例えば、芳香族ジオール、脂環式ジオールが好ましく、より好ましくは芳香族ジオールである。
多価アルコールとしては、ジオールと共に、架橋構造又は分岐構造をとる３価以上の多価アルコールを併用してもよい。３価以上の多価アルコールとしては、例えば、グリセリン、トリメチロールプロパン、ペンタエリスリトールが挙げられる。
多価アルコールは、１種を単独で用いてもよいし、２種以上を併用してもよい。
【０１０６】
ポリエステル樹脂のガラス転移温度（Ｔｇ）は、５０℃以上８０℃以下が好ましく、５０℃以上６５℃以下がより好ましい。
ガラス転移温度は、示差走査熱量測定（ＤＳＣ）により得られたＤＳＣ曲線より求め、より具体的にはＪＩＳ  Ｋ７１２１−１９８７「プラスチックの転移温度測定方法」のガラス転移温度の求め方に記載の「補外ガラス転移開始温度」により求められる。
【０１０７】
ポリエステル樹脂の重量平均分子量（Ｍｗ）は、５０００以上１００００００以下が好ましく、７０００以上５０００００以下がより好ましい。ポリエステル樹脂の数平均分子量（Ｍｎ）は、２０００以上１０００００以下が好ましい。ポリエステル樹脂の分子量分布Ｍｗ／Ｍｎは、１．５以上１００以下が好ましく、２以上６０以下がより好ましい。
重量平均分子量及び数平均分子量は、ゲルパーミエーションクロマトグラフィ（ＧＰＣ）により測定する。ＧＰＣによる分子量測定は、測定装置として東ソー製ＧＰＣ・ＨＬＣ−８１２０を用い、東ソー製カラム・ＴＳＫｇｅｌ  ＳｕｐｅｒＨＭ−Ｍ（１５ｃｍ）を使用し、ＴＨＦ溶媒で行う。重量平均分子量及び数平均分子量は、この測定結果から単分散ポリスチレン標準試料により作成した分子量校正曲線を使用して算出する。
【０１０８】
ポリエステル樹脂は、周知の製造方法により得られる。具体的には、例えば、重合温度を１８０℃以上２３０℃以下とし、必要に応じて反応系内を減圧にし、縮合の際に発生する水やアルコールを除去しながら反応させる方法により得られる。
原料の単量体が、反応温度下で溶解又は相溶しない場合は、高沸点の溶剤を溶解補助剤として加え溶解させてもよい。この場合、重縮合反応は溶解補助剤を留去しながら行う。共重合反応において相溶性の悪い単量体が存在する場合は、あらかじめ相溶性の悪い単量体とその単量体と重縮合予定の酸又はアルコールとを縮合させておいてから主成分と共に重縮合させるとよい。
【０１０９】
結着樹脂の含有量としては、例えば、トナー粒子全体に対して、４０質量％以上９５質量％以下が好ましく、５０質量％以上９０質量％以下がより好ましく、６０質量％以上８５質量％以下がさらに好ましい。
【０１１０】
−着色剤−
着色剤としては、例えば、カーボンブラック、クロムイエロー、ハンザイエロー、ベンジジンイエロー、スレンイエロー、キノリンイエロー、ピグメントイエロー、パーマネントオレンジＧＴＲ、ピラゾロンオレンジ、バルカンオレンジ、ウオッチヤングレッド、パーマネントレッド、ブリリアントカーミン３Ｂ、ブリリアントカーミン６Ｂ、デュポンオイルレッド、ピラゾロンレッド、リソールレッド、ローダミンＢレーキ、レーキレッドＣ、ピグメントレッド、ローズベンガル、アニリンブルー、ウルトラマリンブルー、カルコオイルブルー、メチレンブルークロライド、フタロシアニンブルー、ピグメントブルー、フタロシアニングリーン、マラカイトグリーンオキサレート等の顔料；アクリジン系、キサンテン系、アゾ系、ベンゾキノン系、アジン系、アントラキノン系、チオインジコ系、ジオキサジン系、チアジン系、アゾメチン系、インジコ系、フタロシアニン系、アニリンブラック系、ポリメチン系、トリフェニルメタン系、ジフェニルメタン系、チアゾール系等の染料；が挙げられる。
着色剤は、１種を単独で用いてもよいし、２種以上を併用してもよい。
【０１１１】
着色剤は、必要に応じて表面処理された着色剤を用いてもよく、分散剤と併用してもよい。また、着色剤は、複数種を併用してもよい。
【０１１２】
着色剤の含有量としては、例えば、トナー粒子全体に対して、１質量％以上３０質量％以下が好ましく、３質量％以上１５質量％以下がより好ましい。
【０１１３】
−離型剤−
離型剤としては、例えば、炭化水素系ワックス；カルナバワックス、ライスワックス、キャンデリラワックス等の天然ワックス；モンタンワックス等の合成又は鉱物・石油系ワックス；脂肪酸エステル、モンタン酸エステル等のエステル系ワックス；などが挙げられる。離型剤は、これに限定されるものではない。
【０１１４】
離型剤の融解温度は、５０℃以上１１０℃以下が好ましく、６０℃以上１００℃以下がより好ましい。
融解温度は、示差走査熱量測定（ＤＳＣ）により得られたＤＳＣ曲線から、ＪＩＳ  Ｋ７１２１−１９８７「プラスチックの転移温度測定方法」の融解温度の求め方に記載の「融解ピーク温度」により求める。
【０１１５】
離型剤の含有量としては、例えば、トナー粒子全体に対して、１質量％以上２０質量％以下が好ましく、５質量％以上１５質量％以下がより好ましい。
【０１１６】
−その他の添加剤−
その他の添加剤としては、例えば、磁性体、帯電制御剤、無機粉体等の周知の添加剤が挙げられる。これらの添加剤は、内添剤としてトナー粒子に含まれる。
【０１１７】
−トナー粒子の特性等−
トナー粒子は、単層構造のトナー粒子であってもよいし、芯部（コア粒子）と芯部を被覆する被覆層（シェル層）とで構成された所謂コア・シェル構造のトナー粒子であってもよい。
ここで、コア・シェル構造のトナー粒子は、例えば、結着樹脂と必要に応じて着色剤及び離型剤等のその他添加剤とを含んで構成された芯部と、結着樹脂を含んで構成された被覆層と、で構成されていることがよい。
【０１１８】
トナー粒子の体積平均粒径（Ｄ５０ｖ）としては、２μｍ以上１０μｍ以下が好ましく、４μｍ以上８μｍ以下がより好ましい。
【０１１９】
トナー粒子の各種平均粒径、及び各種粒度分布指標は、コールターマルチサイザーII（ベックマン−コールター社製）を用い、電解液はＩＳＯＴＯＮ−II（ベックマンーコールター社製）を使用して測定される。
測定に際しては、分散剤として、界面活性剤（アルキルベンゼンスルホン酸ナトリウムが好ましい）の５質量％水溶液２ｍｌ中に測定試料を０．５ｍｇ以上５０ｍｇ以下加える。これを電解液１００ｍｌ以上１５０ｍｌ以下中に添加する。
試料を懸濁した電解液は超音波分散器で１分間分散処理を行い、コールターマルチサイザーIIにより、アパーチャー径として１００μｍのアパーチャーを用いて２μｍ以上６０μｍ以下の範囲の粒径の粒子の粒度分布を測定する。サンプリングする粒子数は５００００個である。
測定される粒度分布を基にして分割された粒度範囲（チャネル）に対して体積、数をそれぞれ小径側から累積分布を描いて、累積１６％となる粒径を体積粒径Ｄ１６ｖ、数粒径Ｄ１６ｐ、累積５０％となる粒径を体積平均粒径Ｄ５０ｖ、数平均粒径Ｄ５０ｐ、累積８４％となる粒径を体積粒径Ｄ８４ｖ、数粒径Ｄ８４ｐと定義する。
これらを用いて、体積平均粒度分布指標（ＧＳＤｖ）は（Ｄ８４ｖ／Ｄ１６ｖ）１／２、数平均粒度分布指標（ＧＳＤｐ）は（Ｄ８４ｐ／Ｄ１６ｐ）１／２として算出される。
【０１２０】
トナー粒子の形状係数ＳＦ１としては、１１０以上１５０以下が好ましく、１２０以上１４０以下がより好ましい。
【０１２１】
形状係数ＳＦ１は、下記式により求められる。
式：ＳＦ１＝（ＭＬ２／Ａ）×（π／４）×１００
上記式中、ＭＬはトナーの絶対最大長、Ａはトナーの投影面積を各々示す。
具体的には、形状係数ＳＦ１は、主に顕微鏡画像又は走査型電子顕微鏡（ＳＥＭ）画像を画像解析装置を用いて解析することによって数値化され、以下のようにして算出される。すなわち、スライドガラス表面に散布した粒子の光学顕微鏡像をビデオカメラによりルーゼックス画像解析装置に取り込み、１００個の粒子の最大長と投影面積を求め、上記式によって計算し、その平均値を求めることにより得られる。
【０１２２】
（外添剤）
外添剤としては、例えば、無機粒子が挙げられる。該無機粒子として、ＳｉＯ２、ＴｉＯ２、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等が挙げられる。
【０１２３】
外添剤としての無機粒子の表面は、疎水化処理が施されていることがよい。疎水化処理は、例えば疎水化処理剤に無機粒子を浸漬する等して行う。疎水化処理剤は特に制限されないが、例えば、シラン系カップリング剤、シリコーンオイル、チタネート系カップリング剤、アルミニウム系カップリング剤等が挙げられる。これらは１種単独で使用してもよいし、２種以上を併用してもよい。
疎水化処理剤の量としては、通常、例えば、無機粒子１００質量部に対して、１質量部以上１０質量部以下である。
【０１２４】
外添剤としては、樹脂粒子（ポリスチレン、ＰＭＭＡ、メラミン樹脂等の樹脂粒子）、クリーニング活剤（例えば、ステアリン酸亜鉛に代表される高級脂肪酸の金属塩、フッ素系高分子量体の粒子）等も挙げられる。
【０１２５】
外添剤の外添量としては、例えば、トナー粒子に対して、０．０１質量％以上５質量％以下が好ましく、０．０１質量％以上２．０質量％以下がより好ましい。
【０１２６】
（トナーの製造方法）
次に、本実施形態に係るトナーの製造方法について説明する。
本実施形態に係るトナーは、トナー粒子を製造後、トナー粒子に対して、外添剤を外添することで得られる。
【０１２７】
トナー粒子は、乾式製法（例えば、混練粉砕法等）、湿式製法（例えば凝集合一法、懸濁重合法、溶解懸濁法等）のいずれにより製造してもよい。トナー粒子の製法は、これらの製法に特に制限はなく、周知の製法が採用される。
これらの中でも、凝集合一法により、トナー粒子を得ることがよい。
【０１２８】
具体的には、例えば、トナー粒子を凝集合一法により製造する場合、
結着樹脂となる樹脂粒子が分散された樹脂粒子分散液を準備する工程（樹脂粒子分散液準備工程）と、樹脂粒子分散液中で（必要に応じて他の粒子分散液を混合した後の分散液中で）、樹脂粒子（必要に応じて他の粒子）を凝集させ、凝集粒子を形成する工程（凝集粒子形成工程）と、凝集粒子が分散された凝集粒子分散液を加熱し、凝集粒子を融合・合一して、トナー粒子を形成する工程（融合・合一工程）と、を経て、トナー粒子を製造する。
【０１２９】
以下、各工程の詳細について説明する。
以下の説明では、着色剤、及び離型剤を含むトナー粒子を得る方法について説明するが、着色剤、離型剤は、必要に応じて用いられるものである。無論、着色剤、離型剤以外のその他添加剤を用いてもよい。
【０１３０】
−樹脂粒子分散液準備工程−
結着樹脂となる樹脂粒子が分散された樹脂粒子分散液と共に、例えば、着色剤粒子が分散された着色剤粒子分散液、離型剤粒子が分散された離型剤分散液を準備する。
【０１３１】
樹脂粒子分散液は、例えば、樹脂粒子を界面活性剤により分散媒中に分散させることにより調製する。
【０１３２】
樹脂粒子分散液に用いる分散媒としては、例えば水系媒体が挙げられる。
水系媒体としては、例えば、蒸留水、イオン交換水等の水、アルコール類等が挙げられる。これらは、１種単独で使用してもよいし、２種以上を併用してもよい。
【０１３３】
界面活性剤としては、例えば、硫酸エステル塩系、スルホン酸塩系、リン酸エステル系、せっけん系等のアニオン界面活性剤；アミン塩型、４級アンモニウム塩型等のカチオン界面活性剤；ポリエチレングリコール系、アルキルフェノールエチレンオキサイド付加物系、多価アルコール系等の非イオン系界面活性剤等が挙げられる。これらの中でも特に、アニオン界面活性剤、カチオン界面活性剤が挙げられる。非イオン系界面活性剤は、アニオン界面活性剤又はカチオン界面活性剤と併用してもよい。
界面活性剤は、１種単独で使用してもよいし、２種以上を併用してもよい。
【０１３４】
樹脂粒子分散液において、樹脂粒子を分散媒に分散する方法としては、例えば回転せん断型ホモジナイザーや、メディアを有するボールミル、サンドミル、ダイノミル等の一般的な分散方法が挙げられる。また、樹脂粒子の種類によっては、例えば転相乳化法を用いて樹脂粒子分散液中に樹脂粒子を分散させてもよい。
転相乳化法とは、分散すべき樹脂を、その樹脂が可溶な疎水性有機溶剤中に溶解せしめ、有機連続相（Ｏ相）に塩基を加えて、中和したのち、水媒体（Ｗ相）を投入することによって、Ｗ／ＯからＯ／Ｗへの、樹脂の変換（いわゆる転相）が行われて不連続相化し、樹脂を、水媒体中に粒子状に分散する方法である。
【０１３５】
樹脂粒子分散液中に分散する樹脂粒子の体積平均粒径としては、例えば０．０１μｍ以上１μｍ以下が好ましく、０．０８μｍ以上０．８μｍ以下がより好ましく、０．１μｍ以上０．６μｍ以下がさらに好ましい。
樹脂粒子の体積平均粒径は、レーザ回折式粒度分布測定装置（例えば、堀場製作所製、ＬＡ−７００）の測定によって得られた粒度分布を用い、分割された粒度範囲（チャンネル）に対し、体積について小粒径側から累積分布を引き、全粒子に対して累積５０％となる粒径を体積平均粒径Ｄ５０ｖとして測定される。他の分散液中の粒子の体積平均粒径も同様に測定される。
【０１３６】
樹脂粒子分散液に含まれる樹脂粒子の含有量としては、例えば、５質量％以上５０質量％以下が好ましく、１０質量％以上４０質量％以下がより好ましい。
【０１３７】
樹脂粒子分散と同様にして、例えば、着色剤分散液、離型剤分散液も調製される。つまり、樹脂粒子分散における粒子の体積平均粒径、分散媒、分散方法、及び粒子の含有量に関しては、着色剤分散液中に分散する着色剤粒子、及び離型剤分散液中に分散する離型剤粒子についても同様である。
【０１３８】
−凝集粒子形成工程−
次に、樹脂粒子分散液と共に、着色剤粒子分散液と、離型剤分散液と、を混合する。
そして、混合分散液中で、樹脂粒子と着色剤粒子と離型剤粒子とをヘテロ凝集させ目的とするトナー粒子の径に近い径を持つ、樹脂粒子と着色剤粒子と離型剤粒子とを含む凝集粒子を形成する。
【０１３９】
具体的には、例えば、混合分散液に凝集剤を添加すると共に、混合分散液のｐＨを酸性（例えばｐＨ２以上５以下）に調整し、必要に応じて分散安定剤を添加した後、樹脂粒子のガラス転移温度に近い温度（具体的には、例えば、樹脂粒子のガラス転移温度の−３０℃以上且つガラス転移温度の−１０℃以下）に加熱し、混合分散液に分散された粒子を凝集させて、凝集粒子を形成する。
凝集粒子形成工程においては、例えば、混合分散液を回転せん断型ホモジナイザーで攪拌下、室温（例えば２５℃）で凝集剤を添加し、混合分散液のｐＨを酸性（例えばｐＨ２以上５以下）に調整し、必要に応じて分散安定剤を添加した後に、加熱を行ってもよい。
【０１４０】
凝集剤としては、例えば、混合分散液に含まれる界面活性剤と逆極性の界面活性剤、無機金属塩、２価以上の金属錯体が挙げられる。凝集剤として金属錯体を用いた場合には、界面活性剤の使用量が低減され、帯電特性が向上する。
凝集剤と共に、該凝集剤の金属イオンと錯体もしくは類似の結合を形成する添加剤を必要に応じて用いてもよい。この添加剤としては、キレート剤が好適に用いられる。
【０１４１】
無機金属塩としては、例えば、塩化カルシウム、硝酸カルシウム、塩化バリウム、塩化マグネシウム、塩化亜鉛、塩化アルミニウム、硫酸アルミニウム等の金属塩；ポリ塩化アルミニウム、ポリ水酸化アルミニウム、多硫化カルシウム等の無機金属塩重合体；などが挙げられる。
キレート剤としては、水溶性のキレート剤を用いてもよい。キレート剤としては、例えば、酒石酸、クエン酸、グルコン酸等のオキシカルボン酸；イミノ二酢酸（ＩＤＡ）、ニトリロ三酢酸（ＮＴＡ）、エチレンジアミン四酢酸（ＥＤＴＡ）等のアミノカルボン酸；などが挙げられる。
キレート剤の添加量としては、例えば、樹脂粒子１００質量部に対して０．０１質量部以上５．０質量部以下が好ましく、０．１質量部以上３．０質量部未満がより好ましい。
【０１４２】
−融合・合一工程−
次に、凝集粒子が分散された凝集粒子分散液を、例えば、樹脂粒子のガラス転移温度以上（例えば樹脂粒子のガラス転移温度より１０℃から３０℃高い温度以上）に加熱して、凝集粒子を融合・合一し、トナー粒子を形成する。
【０１４３】
以上の工程を経て、トナー粒子が得られる。
凝集粒子が分散された凝集粒子分散液を得た後、当該凝集粒子分散液と、樹脂粒子が分散された樹脂粒子分散液と、をさらに混合し、凝集粒子の表面にさらに樹脂粒子を付着するように凝集して、第２凝集粒子を形成する工程と、第２凝集粒子が分散された第２凝集粒子分散液に対して加熱をし、第２凝集粒子を融合・合一して、コア／シェル構造のトナー粒子を形成する工程と、を経て、トナー粒子を製造してもよい。
【０１４４】
ここで、融合・合一工程終了後は、溶液中に形成されたトナー粒子を、公知の洗浄工程、固液分離工程、乾燥工程を経て乾燥した状態のトナー粒子を得る。
洗浄工程は、帯電性の点から充分にイオン交換水による置換洗浄を施すことがよい。また、固液分離工程は、特に制限はないが、生産性の点から吸引濾過、加圧濾過等を施すことがよい。また、乾燥工程も特に方法に制限はないが、生産性の点から凍結乾燥、フラッシュジェット乾燥、流動乾燥、振動型流動乾燥等を施すことがよい。
【０１４５】
そして、本実施形態に係るトナーは、例えば、得られた乾燥状態のトナー粒子に、外添剤を添加し、混合することにより製造される。混合は、例えばＶブレンダー、ヘンシェルミキサー、レディーゲミキサー等によって行うことがよい。さらに、必要に応じて、振動師分機、風力師分機等を使ってトナーの粗大粒子を取り除いてもよい。
【０１４６】
＜画像形成装置／画像形成方法＞
本実施形態に係る画像形成装置は、像保持体と、像保持体の表面を帯電する帯電手段と、帯電した像保持体の表面に静電荷像を形成する静電荷像形成手段と、トナー及びキャリアを含む静電荷像現像剤を収容し、静電荷像現像剤により、像保持体の表面に形成された静電荷像をトナー画像として現像する現像手段と、像保持体の表面に形成されたトナー画像を記録媒体の表面に転写する転写手段と、記録媒体の表面に転写されたトナー画像を定着する定着手段と、補給用トナー及び補給用キャリアを収容し、現像手段内の静電荷像現像剤に補給用トナー及び補給用キャリアを補給する補給手段と、を備える。
本実施形態に係る画像形成装置は、本実施形態に係る静電荷像現像剤セットが適用され、現像手段が、該現像手段の使用開始時において、本実施形態に係る静電荷像現像剤セットを構成する静電荷像現像剤を収容しており、補給手段が、本実施形態に係る静電荷像現像剤セットを構成する補給用トナー及び第二のキャリアを収容している。
【０１４７】
本実施形態に係る画像形成装置では、像保持体の表面を帯電する帯電工程と、帯電した像保持体の表面に静電荷像を形成する静電荷像形成工程と、トナー及びキャリアを含む静電荷像現像剤を収容する現像手段により、像保持体の表面に形成された静電荷像をトナー画像として現像する現像工程と、像保持体の表面に形成されたトナー画像を記録媒体の表面に転写する転写工程と、記録媒体の表面に転写されたトナー画像を定着する定着工程と、現像手段内の静電荷像現像剤に補給用トナー及び補給用キャリアを補給する補給工程と、を有する画像形成方法（本実施形態に係る画像形成方法）が実施される。
本実施形態に係る画像形成方法は、本実施形態に係る静電荷像現像剤セットが適用され、現像手段が、該現像手段の使用開始時において、本実施形態に係る静電荷像現像剤セットを構成する静電荷像現像剤を収容しており、補給工程が、本実施形態に係る静電荷像現像剤セットを構成する補給用トナー及び第二のキャリアを現像手段内の静電荷像現像剤に補給する。
【０１４８】
本実施形態に係る画像形成装置は、像保持体の表面に形成されたトナー画像を直接記録媒体に転写する直接転写方式の装置；像保持体の表面に形成されたトナー画像を中間転写体の表面に一次転写し、中間転写体の表面に転写されたトナー画像を記録媒体の表面に二次転写する中間転写方式の装置；トナー画像の転写後、帯電前の像保持体の表面をクリーニングするクリーニング手段を備えた装置；トナー画像の転写後、帯電前に像保持体の表面に除電光を照射して除電する除電手段を備える装置；等の周知の画像形成装置が適用される。
本実施形態に係る画像形成装置が中間転写方式の装置の場合、転写手段は、例えば、表面にトナー画像が転写される中間転写体と、像保持体の表面に形成されたトナー画像を中間転写体の表面に一次転写する一次転写手段と、中間転写体の表面に転写されたトナー画像を記録媒体の表面に二次転写する二次転写手段と、を有する構成が適用される。
【０１４９】
本実施形態に係る画像形成装置において、例えば、現像手段及び補給手段を含む部分が、画像形成装置に対して脱着されるカートリッジ構造（プロセスカートリッジ）であってもよい。プロセスカートリッジとしては、例えば、本実施形態に係る静電荷像現像剤セットを構成する静電荷像現像剤を収容している現像手段と、本実施形態に係る静電荷像現像剤セットを構成する補給用トナー及び第二のキャリアを収容している補給手段と、を備えるプロセスカートリッジが好適に用いられる。
【０１５０】
以下、本実施形態における現像手段及び補給手段について、より具体的に説明する。
【０１５１】
現像手段は、トナー及びキャリアが補給される一方で劣化したキャリアを多く含む現像剤（劣化現像剤）を排出する、トリクル現像方式を採用している。
現像手段は、例えば、現像剤を収容する現像剤収容室、現像剤収容室に設けられ、現像剤を攪拌し且つ搬送する攪拌手段（例えば、スクリュー）、トナーを保持して像保持体の表面へ搬送する現像部材（例えば、ロール状の部材）、補給用トナーを受け入れるトナー補給口、補給用キャリアを受け入れるキャリア補給口、及び、劣化した現像剤を排出する現像剤排出口を備える。トナー補給口、キャリア補給口、及び現像剤排出口はそれぞれ、現像剤収容室に設けられ、開閉可能な機構であることが好ましい。
【０１５２】
現像剤収容室の内部において、現像剤は攪拌手段によって攪拌され、トナーがキャリアとの摩擦によって帯電する。帯電したトナーの一部は、現像部材に保持され像保持体の表面へ搬送される。現像剤収容室には、トナー補給口及びキャリア補給口から、トナー及びキャリアが補給され、一方、攪拌によって劣化したキャリアを多く含む現像剤は、現像剤排出口から徐々に排出される。
【０１５３】
補給手段は、例えば、補給用トナーを収容する補給用トナー収容室、補給用キャリアを収容する補給用キャリア収容室、補給用トナー収容室と現像手段とをつなぐトナー補給路、及び、補給用キャリア収容室と現像手段とをつなぐキャリア補給路を備える。補給用トナー収容室および補給用キャリア収容室は、画像形成装置に着脱可能なカートリッジでもよい。
【０１５４】
なお、トナー補給路とキャリア補給路とは、現像手段の手前で連結し一つの経路になっていてもよく、この場合、現像手段には、トナー補給口とキャリア補給口とを兼ねる一つの補給口が設けられていてもよい。
また、補給手段には、補給用トナー収容室と補給用キャリア収容室とを兼ねる一つの収容室が設けられ、該収容室に補給用トナーと第二のキャリアとが混合された現像剤が収容されていてもよい。
【０１５５】
現像手段の現像剤収容室に収容されている現像剤は、トナーとキャリアとの混合比（質量比）が、例えば３：１００乃至１２：１００であり、５：１００乃至９：１００であることが好ましい。この範囲を満足する現像剤が、使用開始時において現像剤収容室に収容されていることが望ましい。また、この範囲を満足するように、補給用トナー及び補給用キャリアが補給手段から現像手段へと補給されることが望ましい。
【０１５６】
本実施形態に係る画像形成装置および画像形成方法は、現像手段に収容されている現像剤が下記式（３）を満たすことが望ましい。
式（３）  ０．６≦Ｂ’／Ｂ≦１．４
【０１５７】
式（３）中のＢ及びＢ’は、現像手段内に収容されている現像剤の総質量であり、トナー載り量４．２ｇ／ｍ２、面積０．０６ｍ２の画像を３０，０００枚形成する前の総質量をＢとし、形成した後の総質量をＢ’とする。
【０１５８】
上記条件で画像を形成した場合において、現像手段に収容されている現像剤量の変動が式（３）の範囲内であると、画像形成を長期に亘って繰り返した場合に起こるオーガーマークの発生が抑制される。
【０１５９】
以下、本実施形態に係る画像形成装置の一例を示すが、これに限定されるわけではない。以下の説明においては、図に示す主要部を説明し、その他はその説明を省略する。
【０１６０】
図１は、本実施形態に係る画像形成装置を示す概略構成図である。
図１に示す画像形成装置は、色分解された画像データに基づくイエロー（Ｙ）、マゼンタ（Ｍ）、シアン（Ｃ）、ブラック（Ｋ）の各色の画像を出力する電子写真方式の第１乃至第４の画像形成ユニット１０Ｙ、１０Ｍ、１０Ｃ、１０Ｋ（画像形成手段）を備えている。これらの画像形成ユニット（以下、単に「ユニット」と称する場合がある）１０Ｙ、１０Ｍ、１０Ｃ、１０Ｋは、水平方向に互いに予め定められた距離離間して並設されている。これらユニット１０Ｙ、１０Ｍ、１０Ｃ、１０Ｋは、画像形成装置に対して脱着するプロセスカートリッジであってもよい。
【０１６１】
各ユニット１０Ｙ、１０Ｍ、１０Ｃ、１０Ｋの図面における上方には、各ユニットを通して中間転写体としての中間転写ベルト２０が延設されている。中間転写ベルト２０は、図における左から右方向に互いに離間して配置された駆動ロール２２及び中間転写ベルト２０内面に接する支持ロール２４に巻きつけて設けられ、第１のユニット１０Ｙから第４のユニット１０Ｋに向う方向に走行されるようになっている。なお、支持ロール２４は、図示しないバネ等により駆動ロール２２から離れる方向に力が加えられており、両者に巻きつけられた中間転写ベルト２０に張力が与えられている。また、中間転写ベルト２０の像保持体側面には、駆動ロール２２と対向して中間転写体クリーニング装置３０が備えられている。
【０１６２】
図１に示す画像形成装置は、補給室８Ｙ、８Ｍ、８Ｃ、８Ｋと補給路（図示せず）とで構成される補給装置（補給手段）を備えている。各ユニット１０Ｙ、１０Ｍ、１０Ｃ、１０Ｋの現像装置（現像手段）４Ｙ、４Ｍ、４Ｃ、４Ｋはそれぞれ、補給室８Ｙ、８Ｍ、８Ｃ、８Ｋと補給路で接続されている。補給室８Ｙ、８Ｍ、８Ｃ、８Ｋはそれぞれ、着脱可能な補給用トナー収容室（図示せず）及び着脱可能な補給用キャリア収容室（図示せず）を備えており、補給室８Ｙ、８Ｍ、８Ｃ、８Ｋから、現像装置４Ｙ、４Ｍ、４Ｃ、４Ｋへ、各色トナー及びキャリアの補給がなされる。
【０１６３】
第１乃至第４のユニット１０Ｙ、１０Ｍ、１０Ｃ、１０Ｋは、同等の構成を有しているため、ここでは中間転写ベルト走行方向の上流側に配設されたイエロー画像を形成する第１のユニット１０Ｙについて代表して説明する。なお、第１のユニット１０Ｙと同等の部分に、イエロー（Ｙ）の代わりに、マゼンタ（Ｍ）、シアン（Ｃ）、ブラック（Ｋ）を付した参照符号を付すことにより、第２乃至第４のユニット１０Ｍ、１０Ｃ、１０Ｋの説明を省略する。
【０１６４】
第１のユニット１０Ｙは、像保持体として作用する感光体１Ｙを有している。感光体１Ｙの周囲には、感光体１Ｙの表面を予め定められた電位に帯電させる帯電ロール（帯電手段の一例）２Ｙ、帯電された表面を色分解された画像信号に基づくレーザ光線３Ｙによって露光して静電荷像を形成する露光装置（静電荷像形成手段の一例）３、静電荷像に帯電したトナーを供給して静電荷像を現像する現像装置（現像手段の一例）４Ｙ、現像したトナー画像を中間転写ベルト２０上に転写する一次転写ロール５Ｙ（一次転写手段の一例）、及び一次転写後に感光体１Ｙの表面に残存するトナーを除去する感光体クリーニング装置（クリーニング手段の一例）６Ｙが順に配置されている。
一次転写ロール５Ｙは、中間転写ベルト２０の内側に配置され、感光体１Ｙに対向した位置に設けられている。各一次転写ロール５Ｙ、５Ｍ、５Ｃ、５Ｋには、一次転写バイアスを印加するバイアス電源（図示せず）がそれぞれ接続されている。各バイアス電源は、図示しない制御部による制御によって、各一次転写ロールに印加する転写バイアスを可変する。
【０１６５】
以下、第１ユニット１０Ｙにおいてイエロー画像を形成する動作について説明する。
まず、動作に先立って、帯電ロール２Ｙによって感光体１Ｙの表面が−６００Ｖ乃至−８００Ｖの電位に帯電される。
感光体１Ｙは、導電性（例えば２０℃における体積抵抗率：１×１０−６Ωｃｍ以下）の基体上に感光層を積層して形成されている。この感光層は、通常は高抵抗（一般の樹脂の抵抗）であるが、レーザ光線３Ｙが照射されると、レーザ光線が照射された部分の比抵抗が変化する性質を持っている。そこで、帯電した感光体１Ｙの表面に、図示しない制御部から送られてくるイエロー用の画像データに従って、露光装置３を介してレーザ光線３Ｙを出力する。レーザ光線３Ｙは、感光体１Ｙの表面の感光層に照射され、それにより、イエロー画像パターンの静電荷像が感光体１Ｙの表面に形成される。
【０１６６】
静電荷像とは、帯電によって感光体１Ｙの表面に形成される像であり、レーザ光線３Ｙによって、感光層の被照射部分の比抵抗が低下し、感光体１Ｙの表面の帯電した電荷が流れ、一方、レーザ光線３Ｙが照射されなかった部分の電荷が残留することによって形成される、いわゆるネガ潜像である。
感光体１Ｙ上に形成された静電荷像は、感光体１Ｙの走行に従って予め定められた現像位置まで回転される。そして、この現像位置で、感光体１Ｙ上の静電荷像が、現像装置４Ｙによってトナー画像として現像され可視化される。
【０１６７】
現像装置４Ｙ内には、例えば、少なくともイエロートナーとキャリアとを含む静電荷像現像剤が収容されている。イエロートナーは、現像装置４Ｙの内部で攪拌されることで摩擦帯電し、感光体１Ｙ上に帯電した帯電荷と同極性（負極性）の電荷を有して現像剤ロール（現像剤保持体の一例）上に保持されている。そして感光体１Ｙの表面が現像装置４Ｙを通過していくことにより、感光体１Ｙ表面上の除電された潜像部にイエロートナーが静電的に付着し、潜像がイエロートナーによって現像される。イエローのトナー画像が形成された感光体１Ｙは、引続き予め定められた速度で走行され、感光体１Ｙ上に現像されたトナー画像が予め定められた一次転写位置へ搬送される。
【０１６８】
現像装置４Ｙには、画像形成の繰返しに伴ってトナーが消費されるので、補給室８Ｙに収められたイエロートナーの補給がなされる。また、現像装置４Ｙには、補給室８Ｙから、キャリアの補給もなされる。現像装置４Ｙは、現像剤排出口（図示せず）を有し、劣化したキャリアを多く含む現像剤を徐々に排出する。
【０１６９】
感光体１Ｙ上のイエロートナー画像が一次転写位置へ搬送されると、一次転写ロール５Ｙに一次転写バイアスが印加され、感光体１Ｙから一次転写ロール５Ｙに向う静電気力がトナー画像に作用され、感光体１Ｙ上のトナー画像が中間転写ベルト２０上に転写される。このとき印加される転写バイアスは、トナーの極性（−）と逆極性の（＋）極性であり、第１ユニット１０Ｙでは制御部に（図示せず）よって例えば＋１０μＡに制御されている。
一方、感光体１Ｙ上に残留したトナーは感光体クリーニング装置６Ｙで除去されて回収される。
【０１７０】
第２のユニット１０Ｍ以降の一次転写ロール５Ｍ、５Ｃ、５Ｋに印加される一次転写バイアスも、第１のユニットに準じて制御されている。
こうして、第１のユニット１０Ｙにてイエロートナー画像の転写された中間転写ベルト２０は、第２乃至第４のユニット１０Ｍ、１０Ｃ、１０Ｋを通して順次搬送され、各色のトナー画像が重ねられて多重転写される。
【０１７１】
第１乃至第４のユニットを通して４色のトナー画像が多重転写された中間転写ベルト２０は、中間転写ベルト２０と中間転写ベルト内面に接する支持ロール２４と中間転写ベルト２０の像保持面側に配置された二次転写ロール（二次転写手段の一例）２６とから構成された二次転写部へと至る。一方、記録紙（記録媒体の一例）Ｐが供給機構を介して二次転写ロール２６と中間転写ベルト２０とが接触した隙間に予め定められたタイミングで給紙され、二次転写バイアスが支持ロール２４に印加される。このとき印加される転写バイアスは、トナーの極性（−）と同極性の（−）極性であり、中間転写ベルト２０から記録紙Ｐに向う静電気力がトナー画像に作用され、中間転写ベルト２０上のトナー画像が記録紙Ｐ上に転写される。なお、この際の二次転写バイアスは二次転写部の抵抗を検出する抵抗検出手段（図示せず）により検出された抵抗に応じて決定されるものであり、電圧制御されている。
【０１７２】
この後、記録紙Ｐは定着装置（定着手段の一例）２８における一対の定着ロールの圧接部（ニップ部）へと送り込まれトナー画像が記録紙Ｐ上へ定着され、定着画像が形成される。
【０１７３】
トナー画像を転写する記録紙Ｐとしては、例えば、電子写真方式の複写機、プリンター等に使用される普通紙が挙げられる。記録媒体は記録紙Ｐ以外にも、ＯＨＰシート等も挙げられる。
定着後における画像表面の平滑性をさらに向上させるには、記録紙Ｐの表面も平滑が好ましく、例えば、普通紙の表面を樹脂等でコーティングしたコート紙、印刷用のアート紙等が好適に使用される。
【０１７４】
カラー画像の定着が完了した記録紙Ｐは、排出部へ向けて搬出され、一連のカラー画像形成動作が終了される。
【０１７５】
＜プロセスカートリッジ＞
本実施形態に係るプロセスカートリッジについて説明する。
本実施形態に係るプロセスカートリッジは、トナー及びキャリアを含む静電荷像現像剤を収容し、静電荷像現像剤により、像保持体の表面に形成された静電荷像をトナー画像として現像する現像手段と、補給用トナー及び補給用キャリアを収容し、現像手段内の静電荷像現像剤に補給用トナー及び補給用キャリアを補給する補給手段と、を備え、画像形成装置に着脱されるプロセスカートリッジである。
本実施形態に係るプロセスカートリッジは、本実施形態に係る静電荷像現像剤セットが適用され、現像手段が、本実施形態に係る静電荷像現像剤セットを構成する静電荷像現像剤を収容しており、補給手段が、本実施形態に係る静電荷像現像剤セットを構成する補給用トナー及び第二のキャリアを収容している。
【０１７６】
本実施形態に係るプロセスカートリッジは、上記構成に限られず、現像手段と、補給手段と、その他、必要に応じて、例えば、像保持体、帯電手段、静電荷像形成手段、及び転写手段等のその他手段から選択される少なくとも一つと、を備える構成であってもよい。
【実施例】
【０１７７】
以下、本発明を実施例により更に具体的に説明するが、本発明はその主旨を越えない限り、以下の実施例に限定されるものではない。
以下において、特に断りのない限り、「部」及び「％」は質量基準である。
【０１７８】
＜トナーの製造＞
［スチレンアクリル樹脂粒子分散液の調製］
・スチレン              ：３２０部
・ｎ−ブチルアクリレート：  ８０部
・アクリル酸            ：  １２部
・１０−ドデカンチオール：    ２部
上記の材料を混合して溶解した混合物を、非イオン性界面活性剤（三洋化成製ノニポール４００）６部及びアニオン性界面活性剤（第一工業製薬製ネオゲンＳＣ）１０部を添加したイオン交換水５５０部にフラスコ中で乳化分散させ、１０分間ゆっくり混合しながら、ここに、過硫酸アンモニウム４部を添加したイオン交換水５０部を投入した。窒素置換を行った後、前記フラスコ内を攪拌しながら内容物が７０℃になるまでオイルバスで加熱し、５時間乳化重合を継続した。その結果、体積平均粒径（Ｄ５０ｖ）２１０ｎｍ、ガラス転移温度（Ｔｇ）５０℃、重量平均分子量（Ｍｗ）３８０００、固形分量３０％のスチレンアクリル樹脂粒子分散液（１）を得た。
【０１７９】
［離型剤分散液の調製］
・パラフィンワックス（日本精蝋社製ＨＮＰ−９）      ：  ５０部
・アニオン性界面活性剤（第一工業製薬製ネオゲンＳＣ）：    ２部
・イオン交換水                                      ：２００部
上記の材料を１２０℃に加熱して、ホモジナイザー（ＩＫＡ社製ウルトラタラックスＴ５０）で十分に混合し分散した後、圧力吐出型ホモジナイザーで分散処理し、体積平均粒径２００ｎｍ、固形分量２０％の離型剤分散液（１）を得た。
【０１８０】
［着色剤分散液の調製］
・シアン顔料（大日精化社製、C.I. Pigment Blue 15:3）：２０部
・アニオン性界面活性剤（第一工業製薬製ネオゲンＳＣ）：  ２部
・イオン交換水                                      ：８０部
上記の材料を混合し、高圧衝撃式分散機アルティマイザー（スギノマシン製ＨＪＰ３０００６）により１時間分散し、体積平均粒径１８０ｎｍ、固形分量２０％の着色剤分散液（１）を得た。
【０１８１】
［トナー粒子の作製］
・スチレンアクリル樹脂粒子分散液（１）：２００部
・離型剤分散液（１）                  ：  ３０部
・着色剤分散液（１）                  ：  ２５部
・ポリ塩化アルミニウム                ：０．４部
・イオン交換水                        ：１００部
上記の材料をステンレス製フラスコに投入し、ホモジナイザー（ＩＫＡ社製ウルトラタラックスＴ５０）を用いて混合し、分散した後、加熱用オイルバスでフラスコを攪拌しながら４８℃まで加熱した。４８℃で３０分間保持した後、ここに、スチレンアクリル樹脂粒子分散液（１）を７０部追加した。
その後、濃度０．５ｍｏｌ／Ｌの水酸化ナトリウム水溶液を用いて系内のｐＨを８．０に調整した後、ステンレス製フラスコを密閉し、攪拌軸のシールを磁力シールして攪拌を継続しながら９０℃まで加熱して３時間保持した。反応終了後、降温速度２℃／分で冷却し、濾過し、イオン交換水で洗浄した後、ヌッチェ式吸引濾過により固液分離を行った。これをさらに３０℃のイオン交換水３Ｌを用いて再分散し、１５分間３００ｒｐｍで攪拌し洗浄した。この洗浄操作をさらに６回繰り返し、濾液のｐＨが７．５４、電気伝導度６．５μＳ／ｃｍとなったところで、ヌッチェ式吸引濾過によりＮｏ．５Ａ濾紙を用いて固液分離を行った。次いで真空乾燥を１２時間継続してトナー粒子を得た。トナー粒子は、体積平均粒径が６．５μｍであり、体積平均粒度分布指標が１．２であり、形状係数ＳＦ１が１２２であった。
【０１８２】
［外添剤の外添］
トナー粒子１００部に、疎水性チタニア（富士チタン工業社製のＪＭＴ２０００）１．２部及び疎水性シリカ（日本アエロジル社製のＲＹ５０）１．８部を加え、ヘンシェルミキサーにて混合し外添トナーを得た。
【０１８３】
＜キャリアＡの製造＞
樹脂被覆型の磁性キャリアであり、オイル処理されていないシリコーン粒子を被覆層に含むキャリアＡ１〜Ａ４を製造した。
【０１８４】
＜キャリアＡ１＞
［シリコーン粒子の作製］
メチルビニルポリシロキサン１００部と、メチルハイドロジェンシロキサン１０部とを混合し、混合物に炭酸カルシウム粉末（数平均粒径０．１μｍ、奥多摩工業（株）製ＴＰ−１２３）３０部、ポリオキシエチレンオクチルフェニルエーテル１部、及び水２００部を添加し、ミキサーで６，０００ｒｐｍ、３分間乳化を行った。その後、塩化白金酸−オレフィン錯塩を白金量として０．００１部添加し、窒素雰囲気下８０℃で１０時間重合反応を行った。その後、塩酸を投入して炭酸カルシウムを分解後、水洗浄を行った。湿式分級して、目的とする体積粒径Ｄ１６ｖ及び体積粒径Ｄ５０ｖを有する多孔質エラストマー粒子を選別し、１００℃で１２時間真空乾燥を行い、シリコーン粒子を得た。
【０１８５】
［磁性キャリアの作製］
真空脱気型５Ｌニーダーにフェライト粒子（Ｍｎ−Ｍｇフェライト、真比重４．７ｇ／ｃｍ３、体積平均粒径４５μｍ、飽和磁化６０ｅｍｕ／ｇ、表面粗さ１．５μｍ）を２，０００部入れ、さらに樹脂被覆層形成用溶液３８０部を入れ、攪拌しながら、６０℃にて−２００ｍｍＨｇまで減圧し、２０分間混合した後、昇温及び減圧させ７０℃／−７２０ｍＨｇで３０分間攪拌し乾燥させ、樹脂被覆粒子を得た。次に、目開き７５μｍの網で篩分を行い、キャリアを得た。得られたキャリア１００部に対して、シリコーン粒子０．１部を加えてＶブレンダーを用いて４０ｒｐｍで１５分間攪拌し、キャリアＡ１を得た。
−樹脂被覆層形成用溶液の組成−
・シクロヘキシルメタクリレート／ジメチルアミノエチル共重合体樹脂：３部
・トルエン：２０部
【０１８６】
［トータルエネルギー量の測定］
キャリアＡ１を９２部と、外添トナー８部とを、Ｖブレンダーに入れ２０分間攪拌して混合し、その後、目開き２１２μｍの篩で篩分して現像剤とした。
この現像剤を、温度２５℃／湿度２５％ＲＨの環境下に１７時間放置した後、パウダーレオメータ（ｆｒｅｅｍａｎ  ｔｅｃｈｎｏｌｏｇｙ社製ＦＴ４）を用いて既述の操作および条件によりトータルエネルギー量を測定した。
【０１８７】
＜キャリアＡ２＞
シリコーン粒子を０．０１部に変更した以外はキャリアＡ１と同様にしてキャリアＡ２を作製した。
【０１８８】
＜キャリアＡ３＞
シリコーン粒子を添加しなかった以外はキャリアＡ１と同様にしてキャリアＡ３を作製した。
【０１８９】
＜キャリアＡ４＞
フェライト粒子の体積平均粒径を３５μｍに変更した以外はキャリアＡ１と同様にしてキャリアＡ４を作製した。
【０１９０】
＜キャリアＢの製造＞
樹脂被覆型の磁性キャリアであり、オイル処理されたシリコーン粒子を被覆層に含むキャリアＢ１〜Ｂ４を製造した。
【０１９１】
＜キャリアＢ１＞
［オイル処理シリコーン粒子の作製］
メチルビニルポリシロキサン１００部と、メチルハイドロジェンシロキサン１０部とを混合し、混合物に炭酸カルシウム粉末（数平均粒径０．１μｍ、奥多摩工業（株）製ＴＰ−１２３）３０部、ポリオキシエチレンオクチルフェニルエーテル１部、及び水２００部を添加し、ミキサーで６，０００ｒｐｍ、３分間乳化を行った。その後、塩化白金酸−オレフィン錯塩を白金量として０．００１部添加し、窒素雰囲気下８０℃で１０時間重合反応を行った。その後、塩酸を投入して炭酸カルシウムを分解後、水洗浄を行った。湿式分級して、目的とする体積粒径Ｄ１６ｖ及び体積粒径Ｄ５０ｖを有する多孔質エラストマー粒子を選別し、１００℃で１２時間真空乾燥を行った。
その後、ジメチルシリコーンオイル１５０部をエタノール１０００部に溶解し、多孔質エラストマー粒子１００部と攪拌混合した後、エバポレーターを用いて溶剤のエタノールを留去し、乾燥させて、オイル処理シリコーン粒子を得た。
【０１９２】
［磁性キャリアの作製］
真空脱気型５Ｌニーダーにフェライト粒子（Ｍｎ−Ｍｇフェライト、真比重４．７ｇ／ｃｍ３、体積平均粒径４５μｍ、飽和磁化６０ｅｍｕ／ｇ、表面粗さ１．５μｍ）を２，０００部入れ、さらに樹脂被覆層形成用溶液３８０部を入れ、攪拌しながら、６０℃にて−２００ｍｍＨｇまで減圧し、２０分間混合した後、昇温及び減圧させ７０℃／−７２０ｍＨｇで３０分間攪拌し乾燥させ、樹脂被覆粒子を得た。次に目開き７５μｍの網で篩分を行い、キャリアを得た。得られたキャリア１００部に対して、オイル処理シリコーン粒子０．１２部を加えてＶブレンダーを用いて４０ｒｐｍで１５分間攪拌し、キャリアＢ１を得た。
−樹脂被覆層形成用溶液の組成−
・シクロヘキシルメタクリレート重合体樹脂：３部
・トルエン：２０部
【０１９３】
［ＸＰＳによる樹脂粒子表面の分析］
Ｘ線光電子分光装置（日本電子社製ＪＰＳ−９０００ＭＸ、励起源Ｍｇ−Ｋα）の試料ホルダにキャリアＢ１を固定し、Ｘ線光電子分光装置のチャンバ内に挿入した。チャンバの真空度を１×１０−６Ｐａ以下とし、出力を２００Ｗとし、ＸＰＳスペクトルを測定した。Ｓｉ-Ｏについて１００ｅＶ付近のスペクトルを、Ｓｉ ２ｐについて１１０ｅＶ付近のスペクトルを、Ｃ １ｓについて２９０ｅＶ付近のスペクトルを、Ｏ １ｓについて５３７ｅＶ付近のスペクトルを、Ｎ １ｓについて４０４ｅＶ付近のスペクトルを、Ｍｎ ２ｐについて６４４ｅＶ付近のスペクトルを、Ｆｅ ２ｐについて７１５ｅＶ付近のスペクトルを、Ｔｉ ２ｐについて４６２ｅＶ付近のスペクトルを、Ｓｒ ３ｄについて１３８ｅＶ付近のスペクトルを、Ｍｇ ２ｓについて８８ｅＶ付近のスペクトルを、Ｆ １ｓについて６９４ｅＶ付近のスペクトルを測定した。各元素のスペクトルに基づいて、Ｓｉ-Ｏのスペクトル強度と他元素のスペクトル強度の比から、下記の式に従ってキャリア表面の樹脂粒子による被覆率を求めた。
式：Si-O/{(Si 2p)+(C 1s)+(O 1s)+(N 1S)+(Mn 2p)+(Fe 2)+(Ti 2p)+(Sr 3d)+(Mg 2s)+(F 1s)}×100
【０１９４】
［トータルエネルギー量の測定］
キャリアＢ１を９２部と、外添トナー８部とを、Ｖブレンダーに入れ２０分間攪拌して混合し、その後、目開き２１２μｍの篩で篩分して現像剤とした。
この現像剤を、温度２５℃／湿度２５％ＲＨの環境下に１７時間放置した後、パウダーレオメータ（ｆｒｅｅｍａｎ  ｔｅｃｈｎｏｌｏｇｙ社製ＦＴ４）を用いて既述の操作および条件によりトータルエネルギー量を測定した。
【０１９５】
＜キャリアＢ２＞
オイル処理シリコーン粒子を０．０７部に変更した以外はキャリアＢ１と同様にしてキャリアＢ２を作製した。
【０１９６】
＜キャリアＢ３＞
オイル処理シリコーン粒子を０．００８部に変更した以外はキャリアＢ１と同様にしてキャリアＢ３を作製した。
【０１９７】
＜キャリアＢ４＞
フェライト粒子の体積平均粒径を３５μｍに変更した以外はキャリアＢ１と同様にしてキャリアＢ４を作製した。
【０１９８】
＜実施例１＞
キャリアＡ１を９２部と、外添トナー８部とを、Ｖブレンダーに入れ２０分間攪拌して混合し、その後、目開き２１２μｍの篩で篩分して現像剤を得た。トリクル現像方式の画像形成装置（富士ゼロックス社製Ｄｏｃｕｐｒｉｎｔ  Ｃ３２００Ａ）を用意し、上記現像剤を現像装置に入れた。また、キャリアＢ１と外添トナーを補給用キャリア収容室と補給用トナー収容室にそれぞれ入れた。
【０１９９】
温度１５℃／湿度１０％の環境下、紙（富士ゼロックス社製Ｐ紙）に、トナー載り量４．２ｇ／ｍ２、面積０．０６ｍ２の画像を３０，０００枚形成した。この画像形成前後の現像装置の質量をモニターし、現像装置内に収容されている現像剤の総量比を求めた。
また、３０，０００枚目の画像を肉眼で観察し、下記基準に従ってオーガーマークを評価した。Ａ及びＢが実使用上問題なく使用できるレベルである。
−評価基準−
Ａ：白筋が認められない。
Ｂ：白筋がかすかに認められる。
Ｃ：白筋が認められる。
Ｄ：白筋がはっきりと認められる。
【０２００】
＜実施例２〜４、比較例１〜１２＞
キャリアの組合せを表２に記載のとおりに変更した以外は実施例１と同様にして画像を形成し評価した。
【０２０１】
各キャリアの構成及び物性を表１に、各実施例及び各比較例の構成及び評価結果を表２に示す。
【０２０２】
【表１】
0006481450.tif 000002
【０２０３】
【表２】
0006481450.tif 000003
【符号の説明】
【０２０４】
１Ｙ、１Ｍ、１Ｃ、１Ｋ  感光体（像保持体の一例）
２Ｙ、２Ｍ、２Ｃ、２Ｋ  帯電ロール（帯電手段の一例）
３  露光装置（静電荷像形成手段の一例）
３Ｙ、３Ｍ、３Ｃ、３Ｋ  レーザ光線
４Ｙ、４Ｍ、４Ｃ、４Ｋ  現像装置（現像手段の一例）
５Ｙ、５Ｍ、５Ｃ、５Ｋ  一次転写ロール（一次転写手段の一例）
６Ｙ、６Ｍ、６Ｃ、６Ｋ  感光体クリーニング装置（クリーニング手段の一例）
８Ｙ、８Ｍ、８Ｃ、８Ｋ  補給室
１０Ｙ、１０Ｍ、１０Ｃ、１０Ｋ  画像形成ユニット
２０  中間転写ベルト（中間転写体の一例）
２２  駆動ロール
２４  支持ロール
２６  二次転写ロール（二次転写手段の一例）
２８  定着装置（定着手段の一例）
３０  中間転写体クリーニング装置
Ｐ  記録紙（記録媒体の一例）
【図１】
0006481450.tif 000004
【図２】
0006481450.tif 000005
【図３】
0006481450.tif 000006
【図４】
0006481450.tif 000007